(57)【要約】【課題】難燃性ポリ乳酸を提供する。【解決手段】ポリ乳酸は、（ｉ）少なくとも１種の立体障害性アミン安定剤と、（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物を配合することにより難燃性になる。本発明の組成物は、光安定性及び良好な機械的性質と良好な難燃性とを併有する。本発明は、少なくとも１種の立体障害性アミン安定剤と、少なくとも１種の慣用の難燃剤との相乗性混合物を添加することにより、ポリ乳酸を難燃化する新規方法に関するものである。本発明は、少なくとも１種の立体障害性アミン安定剤と、少なくとも１種の慣用の難燃剤とを配合することにより、光、熱及び酸素に対して安定化され且つ難燃化されたポリ乳酸の繊維、フィルム、成形品及び発泡品にも関するものである。【選択図】なし【特許請求の範囲】
【請求項１】
ポリ乳酸ポリマー基材、及び
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物、
を含む難燃性ポリ乳酸ポリマー組成物。
【請求項２】
前記成分（ｉ）の安定剤が次式：
【化１】
2006528254.tif 000043
［式中、
Ｇ1 及びＧ2 は独立して炭素原子数１ないし８のアルキル基を表わし、又は、一緒になってペンタメチレン基を表わし、
Ｚ1 及びＺ2 はそれぞれメチル基を表わし、又は、Ｚ1 及びＺ2 は一緒になって、エステル基、エーテル基、アミド基、アミノ基、カルボキシ基又はウレタン基により更に置換され得る結合部分を形成し、そして、
Ｅはオキシル基、ヒドロキシル基、アルコキシ基、シクロアルコキシ基、アルアルコキシ基、アリールオキシ基；−Ｏ−ＣＯ−ＯＺ3 基、−Ｏ−Ｓｉ（Ｚ4 ）3 基、−Ｏ−ＰＯ（ＯＺ5 ）2 基又は−Ｏ−ＣＨ2 −ＯＺ6 基（これらの式中、Ｚ3 、Ｚ4 、Ｚ5 及びＺ6 は水素原子、脂肪族部分、芳香脂肪族部分及び芳香族部分からなる群から選択されている。）を表わし、或いは、Ｅは−Ｏ−Ｔ−（ＯＨ）b 基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、そして、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されている。］で表わされるものである請求項１記載の組成物。
【請求項３】
前記成分（ｉ）の安定剤が次式ＡないしＲ：
【化２】
2006528254.tif 000044
【化３】
2006528254.tif 000045
【化４】
2006528254.tif 000046
【化５】
2006528254.tif 000047
【化６】
2006528254.tif 000048
［これらの式中、
Ｅはオキシル基、ヒドロキシル基、炭素原子数１ないし１８のアルコキシ基、炭素原子数５ないし１２のシクロアルコキシ基又は炭素原子数７ないし１５のアルアルコキシ基を表わし、或いは、Ｅは−Ｏ−Ｔ−（ＯＨ）b 基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されており、
Ｒは水素原子又はメチル基を表わし、
ｍは１ないし４を表わし、
ｍが１を表わす場合、
Ｒ2 は水素原子、炭素原子数１ないし１８のアルキル基又は、所望により、１個又はそれより多くの酸素原子により中断された前記アルキル基、炭素原子数２ないし１２のアルケニル基、炭素原子数６ないし１０のアリール基、炭素原子数７ないし１８のアルアルキル基、グリシジル基；脂肪族、脂環式又は芳香族カルボン酸の、或いはカルバミン酸の、５個ないし１２個の炭素原子を有する脂環式カルボン酸の、或いは７個ないし１５個の炭素原子を有する芳香族カルボン酸の一価アシル基、或いは、次式：
【化７】
2006528254.tif 000049
（式中、ｘは０又は１を表わす。）で表わされる基、次式：
【化８】
2006528254.tif 000050
（式中、ｙは２ないし４を表わす。）で表わされる基を表わし、
ｍが２を表わす場合、
Ｒ2 は炭素原子数１ないし１２のアルキレン基、炭素原子数４ないし１２のアルケニレン基、キシリレン基；脂肪族、脂環式、芳香脂肪族又は芳香族ジカルボン酸の、或いはジカルバミン酸の、２個ないし１８個の炭素原子を有する脂肪族ジカルボン酸の、８個ないし１４個の炭素原子を有する脂環式又は芳香族ジカルボン酸の、或いは８個ないし１４個の炭素原子を有する脂肪族、脂環式又は芳香族ジカルバミン酸の二価アシル基、次式：
【化９】
2006528254.tif 000051
（式中、Ｄ1 及びＤ2 は独立して水素原子、８個までの炭素原子を含むアルキル基、３，５−ジ第三ブチル−４−ヒドロキシベンジル基を含むアリール又はアルアルキル基を表わし、Ｄ3 は水素原子或いは、１８個までの炭素原子を含むアルキル又はアルケニル基を表わし、そして、ｄは０ないし２０を表わす。）で表わされる基を表わし、
ｍが３を表わす場合、
Ｒ2 は脂肪族、不飽和脂肪族、脂環式又は芳香族トリカルボン酸の三価アシル基を表わし、
ｍが４を表わす場合、
Ｒ2 は１，２，３，４−ブタンテトラカルボン酸、１，２，３，４−ブト−２−エン−テトラカルボン酸並びに、１，２，３，５−及び１，２，４，５−ペンタンテトラカルボン酸を含む飽和又は不飽和脂肪族或いは芳香族テトラカルボン酸の四価アシル基を表わし、
ｐは１、２又は３を表わし、
Ｒ3 は水素原子、炭素原子数１ないし１２のアルキル基、炭素原子数５ないし７のシクロアルキル基、炭素原子数７ないし９のアルアルキル基、炭素原子数２ないし１８のアルカノイル基、炭素原子数３ないし５のアルケノイル基又はベンゾイル基を表わし、
ｐが１を表わす場合、
Ｒ4 は水素原子、炭素原子数１ないし１８のアルキル基、炭素原子数５ないし７のシクロアルキル基；非置換又はシアノ基、カルボニル基又はカルバミド基により置換された炭素原子数２ないし８のアルケニル基；アリール基、アルアルキル基を表わし、或いは、Ｒ4 はグリシジル基、式−ＣＨ2 −ＣＨ（ＯＨ）−Ｚで表わされる基又は式−ＣＯ−Ｚ若しくは式−ＣＯＮＨ−Ｚで表わされる基（これらの式中、Ｚは水素原子、メチル基又はフェニル基を表わす。）を表わし；或いは、次式：
【化１０】
2006528254.tif 000052
又は次式：
【化１１】
2006528254.tif 000053
（式中、ｈは０又は１を表わす。）で表わされる基を表わし、
ｐが１を表わす場合、
Ｒ3 及びＲ4 は一緒になって炭素原子数４ないし６のアルキレン基又は２−オキソポリアルキレン基；脂肪族又は芳香族１，２−又は１，３−ジカルボン酸の環状アシル基を表わし、
ｐが２を表わす場合、
Ｒ4 は直接結合又は、炭素原子数１ないし１２のアルキレン基、炭素原子数６ないし１２のアリーレン基、キシリレン基、−ＣＨ2 ＣＨ（ＯＨ）−ＣＨ2 −基又は基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし；或いは、Ｒ3 がアルカノイル基、アルケノイル基又はベンゾイル基表わさないという条件において、Ｒ4 はまた脂肪族、脂環式又は芳香族ジカルボン酸の又は、ジカルバミン酸の二価アシル基を表わし得、又は、基−ＣＯ−を表わし得、或いは、
Ｒ4 は次式：
【化１２】
2006528254.tif 000054
（式中、Ｔ8 及びＴ9 は独立して水素原子、炭素原子数１ないし１８のアルキル基を表わし、又は、Ｔ8 及びＴ9 は一緒になって炭素原子数４ないし６のアルキレン基又は３−オキサペンタメチレン基を表わす。）を表わし、
ｐが３を表わす場合、
Ｒ4 は２，４，６−トリアジニル基を表わし、
ｎは１又は２を表わし、
ｎが１を表わす場合、
Ｒ5 及びＲ’5 は独立して炭素原子数１ないし１２のアルキル基、炭素原子数２ないし１２のアルケニル基、炭素原子数７ないし１２のアルアルキル基を表わし、或いはＲ5 はまた水素原子を表わし、或いは、Ｒ5 及びＲ’5 は一緒になって炭素原子数２ないし８のアルキレン基又はヒドロキシアルキレン基又は炭素原子数４ないし２２のアシルオキシア
ルキレン基を表わし、
ｎが２を表わす場合、
Ｒ5 及びＲ’5 は一緒になって（−ＣＨ2 ）2 Ｃ（ＣＨ2 −）2 基を表わし、
Ｒ6 は水素原子、炭素原子数１ないし１２のアルキル基、アリル基、ベンジル基、グリシジル基又は炭素原子数２ないし６のアルコキシアルキル基を表わし、
ｎが１を表わす場合、
Ｒ7 は水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基；式−（ＣＨ2 ）t −ＣＯＯ−Ｑ又は式−（ＣＨ2 ）t −Ｏ−ＣＯ−Ｑ（これらの式中、ｔは１又は２を表わし、そしてＱは炭素原子数１ないし４のアルキル基又はフェニル基を表わす。）で表わされる基を表わし、或いは、
ｎが２を表わす場合、
Ｒ7 は炭素原子数２ないし１２のアルキレン基、炭素原子数６ないし１２のアリーレン基、基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし、又は、基−ＣＨ2 ＣＨ（ＯＺ’）ＣＨ2 −（ＯＣＨ2 −ＣＨ（ＯＺ）ＣＨ2 ）2 −（式中、Ｚ’は水素原子、炭素原子数１ないし１８のアルキル基、アリル基、ベンジル基、炭素原子数２ないし１２のアルカノイル基又はベンゾイル基を表わす。）を表わし、
Ｑ1 は−Ｎ（Ｒ8 ）−基又は−Ｏ−基を表わし；Ｅ7 は炭素原子数１ないし３のアルキレン基、基−ＣＨ2 −ＣＨ（Ｒ9 ）−Ｏ−（式中、Ｒ9 は水素原子、メチル基又はフェニル基を表わす。）、基−（ＣＨ2 ）3 −ＮＨ−又は直接結合を表わし、
Ｒ10は水素原子又は炭素原子数１ないし１８のアルキル基を表わし、
Ｒ8 は水素原子、炭素原子数１ないし１８のアルキル基、炭素原子数５ないし７のシクロアルキル基、炭素原子数７ないし１２のアルアルキル基、シアノエチル基、炭素原子数６ないし１０のアリール基、基−ＣＨ2 −ＣＨ（Ｒ9 ）−ＯＨ（式中、Ｒ9 は上で定義された意味を有する。）、次式：
【化１３】
2006528254.tif 000055
で表わされる基又は次式：
【化１４】
2006528254.tif 000056
（式中、Ｇ4 は炭素原子数２ないし６のアルキレン基又は炭素原子数６ないし１２のアリーレン基を表わす。）で表わされる基を表わし、又は、Ｒ8 は基−Ｅ7 −ＣＯ−ＮＨ−ＣＨ2 −ＯＲ10を表わし、
ポリマーの反復構造単位を示す式Ｆ（式中、Ｔ3 はエチレン基又は１，２−プロピレンを表わす。）は、アルキルアクリレート又はメタクリレートとのα−オレフィンのコポリマーから誘導された繰り返し構造単位であり、そして前記式中、ｋは２ないし１００を表わし、
Ｔ4 は、ｐが１又は２を表わす場合のＲ4 における意味と同じ意味を有し、
Ｔ5 はメチル基を表わし、
Ｔ6 はメチル基又はエチル基を表わし、或いは、Ｔ5 及びＴ6 は一緒になってテトラメチレン基又はペンタメチレン基を表わし、
Ｍ及びＹは独立してメチレン基又はカルボニル基を表わし、そしてｎが２を表わす場合、Ｔ4 はエチレン基を表わし、
Ｔ7 はＲ7 における意味と同じ意味を表わし、
Ｔ10及びＴ11は独立して炭素原子数２ないし１２のアルキレン基を表わし、又は、Ｔ11は次式：
【化１５】
2006528254.tif 000057
で表わされる基を表わし、
Ｔ12はピペラジニル基、−ＮＲ11−（ＣＨ2 ）d ＮＲ11−基（式中、Ｒ11はＲ3 における意味と同じ意味を表わすか、或いは、更に次式：
【化１６】
2006528254.tif 000058
で表わされる基を表わし、又は次式：
【化１７】
2006528254.tif 000059
（式中、ａ、ｂ及びｃは独立して２又は３を表わし、そしてｆは０又は１を表わす。）で表わされる基を表わし、そして、
ｅは２、３又は４を表わし、
Ｔ13はＲ2 における意味と同じ意味を表わすが、但し、Ｔ13は、ｎが１を表わす場合に、水素原子を表わし得ず、
Ｅ1 及びＥ2 は異なっており、それぞれ−ＣＯ−基又は−Ｎ（Ｅ5 ）−基（式中、Ｅ5 は水素原子、炭素原子数１ないし１２のアルキル基又は炭素原子数４ないし２２のアルコキシカルボニルアルキル基を表わす。）を表わし、
Ｅ3 は水素原子、炭素原子数１ないし３０のアルキル基、フェニル基、ナフチル基；塩素原子により又は炭素原子数１ないし４のアルキル基により置換された前記フェニル基又は前記ナフチル基、或いは炭素原子数７ないし１２のフェニルアルキル基、或いは炭素原子数１ないし４のアルキル基により置換された前記フェニルアルキル基を表わし、
Ｅ4 は水素原子、炭素原子数１ないし３０のアルキル基、フェニル基、ナルチル基又は炭素原子数７ないし１２のフェニルアルキル基を表わし、或いは、
Ｅ3 及びＥ4 は一緒になって炭素原子数４ないし１７のポリメチレン基、又は炭素原子数１ないし４のアルキル基４個までにより置換された前記ポリメチレン基を表わし、
Ｅ6 は脂肪族又は芳香族四価基を表わし、
式ＮのＲ2 は、ｍが１を表わす場合に先に定義された意味を表わし、
Ｇ1 は直接結合、炭素原子数１ないし１２のアルキレン基、フェニレン基又は−ＮＨ−Ｇ’−ＮＨ−基（式中、Ｇ’は炭素原子数１ないし１２のアルキレン基を表わす。）を表わす。］で表わされるものであり、
或いは、
前記立体障害性アミン化合物は次式Ｉ、ＩＩ、ＩＩＩ、ＩＶ、Ｖ、ＶＩ、ＶＩＩ、ＶＩＩＩ、ＩＸ、Ｘ又はＸＩ：
【化１８】
2006528254.tif 000060
【化１９】
2006528254.tif 000061
【化２０】
2006528254.tif 000062
【化２１】
2006528254.tif 000063
【化２２】
2006528254.tif 000064
［式中、
Ｅ1 、Ｅ2 、Ｅ3 及びＥ4 は独立して炭素原子数１ないし４のアルキル基を表わし、又はＥ1 及びＥ2 は独立して炭素原子数１ないし４のアルキル基を表わし、そしてＥ3 及びＥ4 は一緒になってペンタメチレン基を表わし、又はＥ1 及びＥ2 は、並びにＥ3 及びＥ4 は、それぞれ一緒になってペンタメチレン基を表わし、
Ｒ1 は炭素原子数１ないし１８のアルキル基、炭素原子数５ないし１２のシクロアルキル基、炭素原子数７ないし１２の二環式又は三環式炭化水素基、炭素原子数７ないし１５のフェニルアルキル基、炭素原子数６ないし１０のアリール基、又は炭素原子数１ないし８のアルキル基１個ないし３個により置換された前記アリール基を表わし、
Ｒ2 は水素原子又は炭素原子数１ないし１２の直鎖状又は分岐鎖状アルキル基を表わし、
Ｒ3 は炭素原子数１ないし８のアルキレン基を表わし、或いはＲ3 は−ＣＯ−基、−ＣＯ−Ｒ4 −基、−ＣＯＮＲ2 −基又は−ＣＯ−ＮＲ2 −Ｒ4 −基を表わし、
Ｒ4 は炭素原子数１ないし８のアルキレン基を表わし、
Ｒ5 は水素原子、炭素原子数１ないし１２の直鎖状又は分岐鎖状アルキル基を表わし、又は、次式：
【化２３】
2006528254.tif 000065
で表わされる基を表わし、或いは、
Ｒ4 がエチレン基を表わす場合、２個のＲ5 メチル置換基は、トリアジン結合基−Ｎ（Ｒ5 ）−Ｒ4 −Ｎ（Ｒ5 ）−がピペラジン−１，４−ジイル部分を表わすよう直接結合により結合され得、
Ｒ6 は炭素原子数２ないし８のアルキレン基を表わし、又はＲ6 は次式；
【化２４】
2006528254.tif 000066
で表わされる基を表わすが、但し、Ｙは、Ｒ6 が上記構造を表わす場合、−ＯＨ基を表わさず、
Ａは−Ｏ−基又は−ＮＲ7 −基（式中、
Ｒ7 は水素原子、炭素原子数１ないし１２の直鎖状又は分岐鎖状アルキル基を表わし、又はＲ7 は次式：
【化２５】
2006528254.tif 000067
で表わされる基を表わす。）を表わし、
Ｔはフェノキシ基、炭素原子数１ないし４のアルキル基１個又は２個により置換されたフェノキシ基、炭素原子数１ないし８のアルコキシ基又は−Ｎ（Ｒ2 ）2 基（但し、式中、Ｒ2 は水素原子を表わさない。）を表わし、或いはＴは次式：
【化２６】
2006528254.tif 000068
で表わされる基を表わし、
Ｘは−ＮＨ2 基、−ＮＣＯ基、−ＯＨ基、−Ｏ−グリシジル基又は−ＮＨＮＨ2 基を表わし、そして、
Ｙは−ＯＨ基、−ＮＨ2 基、−ＮＨＲ2 基（式中、Ｒ2 は水素原子を表わさない。）を表わし、或いはＹは−ＮＣＯ基、−ＣＯＯＨ基、オキシラニル基、−Ｏ−グリシジル基又は−Ｓｉ（ＯＲ2 ）3 を表わし、或いは組み合わせ基Ｒ3 −Ｙ−は−ＣＨ2 ＣＨ（ＯＨ）Ｒ2 基（式中、Ｒ2 はアルキル基又は、酸素原子１個ないし４個により中断された前記アルキル基を表わす。）を表わし、或いは基Ｒ3 −Ｙ−は−ＣＨ2 ＯＲ2 基を表わす。］で表わされる化合物であり、
或いは
前記立体障害性アミン化合物はＮ，Ｎ’，Ｎ”’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン；Ｎ，Ｎ’，Ｎ”−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン、並びに次式Ｉ、ＩＩ、ＩＩＡ及びＩＩＩ：
Ｒ1 ＮＨ−ＣＨ2 ＣＨ2 ＣＨ2 ＮＲ2 ＣＨ2 ＣＨ2 ＮＲ3 ＣＨ2 ＣＨ2 ＣＨ2 ＮＨＲ4 
（Ｉ）
Ｔ−Ｅ1 −Ｔ1               （ＩＩ）
Ｔ−Ｅ1                     （ＩＩＡ）
Ｇ−Ｅ1 −Ｇ−Ｅ1 −Ｇ2     （ＩＩＩ）
により記載される架橋誘導体の混合物を表わし、
前記式Ｉで表わされるテトラアミンにおいて、
Ｒ1 及びＲ2 はｓ−トリアジン部分Ｅを表わし、そしてＲ3 及びＲ4 の一方はｓ−トリアジン部分Ｅを表わし、Ｒ3 及びＲ4 の他方は水素原子を表わし、
Ｅは次式：
【化２７】
2006528254.tif 000069
で表わされる基を表わし、
Ｒはメチル基、プロピル基、シクロヘキシル基又はオクチル基を表わし、
Ｒ5 は炭素原子数１ないし１２のアルキル基を表わし、
前記式ＩＩ又はＩＩＡで表わされる化合物において、Ｒがプロピル基、シクロヘキシル基又はオクチル基を表わす場合、
Ｔ及びＴ1 はそれぞれ、式Ｉにおいて定義されたものと同じＲ1 ないしＲ4 により置換されたテトラアミンを表わし、
（１）それぞれのテトラアミンにおけるｓ−トリアジン部分Ｅの１個は、２個のテトラアミンＴ及びＴ1 の間の橋を形成する基Ｅ1 により置換されており、
Ｅ1 は次式：
【化２８】
2006528254.tif 000070
で表わされる基を表わし、或いは、
（２）基Ｅ1 は、テトラアミンのＥ部分の２個が１個のＥ1 基により置換されている式ＩＩＡにおける場合と同様にテトラアミンＴにおいて両閉鎖端を有し得、或いは、
（３）テトラアミンＴの３個のｓ−トリアジン置換基の全ては、１個のＥ1 がＴ及びＴ1 に結合し且つ第二のＥ1 がテトラアミンＴにおける両閉鎖端を有するよう、Ｅ1 であり得、
Ｌはプロパンジイル基、シクロヘキサンジイル基又はオクタンジイル基を表わし、
前記式ＩＩＩで表わされる化合物において、
Ｇ、Ｇ1 及びＧ2 はそれぞれ、前記式Ｉにおいて定義されたＲ1 ないしＲ4 により置換されたテトラアミンを表わし、但し、ＧとＧ1 の間に橋が存在し、且つＧ1 とＧ2 の間に第二の橋が存在するようＧ及びＧ2 はそれぞれ、Ｅ1 により置換されたｓ−トリアジン部分Ｅ１個を有し、そしてＧ1 はＥ1 により置換された前記トリアジン部分Ｅ２個を有し、
前記混合物は、２，４−ビス（１−ヒドロカルビルオキシ−２，２，６，６−テトラメ
チルピペリジン−４−イル）ブチルアミノ］−６−クロロ−ｓ−トリアジン２ないし４当量をＮ，Ｎ’−ビス（３−アミノプロピル）エチレンジアミン１当量と反応させることにより製造され、
或いは、
前記立体障害性アミンは次式ＩＩＩｂ：
【化２９】
2006528254.tif 000071
［式中、
指数ｎは１ないし１５の範囲を表わし、
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基、或いは；１，４−ピペラジンジイル基、−Ｏ−基又は＞Ｎ−Ｘ1 基（式中、Ｘ1 は炭素原子数１ないし１２のアシル基を表わす。）又は（炭素原子数１ないし１２のアルコキシ）カルボニル基により中断された、又は、水素原子以外の以下で与えられたＲ14の定義の一つを有する、炭素原子数４ないし１２のアルキレン基を表わし、或いは、Ｒ12は下記式Ｉｂ’又はＩｃ’：
【化３０】
2006528254.tif 000072
【化３１】
2006528254.tif 000073
で表わされる基を表わし、
これらの式中、ｍは２又は３を表わし、
Ｘ2 は炭素原子数１ないし１８のアルキル基、非置換又は炭素原子数１ないし４のアルキル基１個、２個若しくは３個により置換された炭素原子数５ないし１２のシクロアルキ
ル基；非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基を表わし、そして、
基Ｘ3 は互いに独立して炭素原子数２ないし１２のアルキレン基を表わし、
Ｒ13、Ｒ14及びＲ15は同一又は異なり、水素原子、炭素原子数１ないし１８のアルキル基、非置換又は炭素原子数１ないし４のアルキル基１個、２個若しくは３個により置換された炭素原子数５ないし１２のシクロアルキル基；炭素原子数３ないし１８のアルケニル基、非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基；テトラヒドロフルフリル基、或いは、−ＯＨ基、炭素原子数１ないし８のアルコキシ基、ジ（炭素原子数１ないし４のアルキル）アミノ基又は次式Ｉｅ’：
【化３２】
2006528254.tif 000074
（式中、Ｙは−Ｏ−基、−ＣＨ2 −基、−ＣＨ2 ＣＨ2 −基又は＞Ｎ−ＣＨ3 基を表わす。）で表わされる基により２位、３位又は４位が置換された炭素原子数２ないし４のアルキル基を表わし、又は、−Ｎ（Ｒ14）（Ｒ15）は更に前記式Ｉｅ’で表わされる基を表わし、
基Ａは互いに独立して−ＯＲ13基、−Ｎ（Ｒ14）（Ｒ15）基又は次式ＩＩＩｄ：
【化３３】
2006528254.tif 000075
（式中、Ｘは−Ｏ−基又は＞ＮＲ16基を表わす。）で表わされる基を表わし、
Ｒ16は水素原子、炭素原子数１ないし１８のアルキル基、炭素原子数３ないし１８のアルケニル基、非置換又は炭素原子数１ないし４のアルキル基１個、２個若しくは３個により置換された炭素原子数５ないし１２のシクロアルキル基；非置換又は炭素原子数１ないし４のアルキル基１個、２個若しくは３個によりフェニル基が置換された炭素原子数７ないし９のフェニルアルキル基；テトラヒドロフルフリル基、次式ＩＩＩｆ：
【化３４】
2006528254.tif 000076
で表わされる基或いは、−ＯＨ基、炭素原子数１ないし８のアルコキシ基、ジ（炭素原子
数１ないし４のアルキル）アミノ基又は式Ｉｅ’で表わされる基により２位、３位又は４位が置換された炭素原子数２ないし４のアルキル基を表わし、
Ｒ11はＲ16のために与えられた定義の一つを有し、そして、
基Ｂは互いに独立してＡのために与えられた定義の一つを有する。］で表わされる化合物である請求項１記載の組成物。
【請求項４】
前記成分（ｉ）の立体障害性アミン安定剤が、
１−シクロヘキシルオキシ−２，２，６，６−テトラメチル−４−オクタデシルアミノピペリジン、
ビス（１−オクチルオキシ−２，２，６，６−テトラメチルピペリジン−４−イル）セバケート、
２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン、
ビス（１−シクロヘキシルオキシ−２，２，６，６−テトラメチルピペリジン−４−イル）］アジペート、
２，４−ビス［（１−シクロヘキシルオキシ−２，２，６，６−テトラメチルピペリジン−４−イル）ブチルアミノ］−６−クロロ−ｓ−トリアジン、
１−（２−ヒドロキシ−２−メチルプロポキシ）−４−ヒドロキシ−２，２，６，６−テトラメチルピペリジン、
１−（２−ヒドロキシ−２−メチルプロポキシ）−４−オキソ−２，２，６，６−テトラメチルピペリジン、
１−（２−ヒドロキシ−２−メチルプロポキシ）−４−オクタデカノイルオキシ−２，２，６，６−テトラメチルピペリジン、
ビス（１−（２−ヒドロキシ−２−メチルプロポキシ）−２，２，６，６−テトラメチルピペリジン−４−イル）セバケート、
ビス（１−（２−ヒドロキシ−２−メチルプロポキシ）−２，２，６，６−テトラメチルピペリジン−４−イル）アジペート、
２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
２，４−ビス［（１−シクロヘキシルオキシ−２，２，６，６−テトラメチルピペリジン−４−イル）ブチルアミノ］−６−クロロ−ｓ−トリアジンとＮ，Ｎ’−ビス（３−アミノプロピル）エチレンジアミン）との反応生成物、並びに、
次式：
【化３５】
2006528254.tif 000077
（式中、ｎは１ないし１５を表わす。）で表わされる化合物からなる群から選択されている請求項１記載の組成物。
【請求項５】
前記成分（ｉ）の立体障害性アミン安定剤が、ポリ乳酸ポリマー基材の質量に基づいて、０．０５質量％ないし２０質量％存在する請求項１記載の組成物。
【請求項６】
前記成分（ｉｉ）の慣用の難燃剤が、
ポリ臭素化ジフェニルオキシド、
デカブロモジフェニルオキシド、
トリス［３−ブロモ−２，２−ビス（ブロモメチル）プロピル］ホスフェート、
トリス（２，３−ジブロモプロピル）ホスフェート、
トリス（２，３−ジクロロプロピル）ホスフェート、
クロレンド酸、
テトラクロロフタル酸、
テトラブロモフタル酸、
ビス（Ｎ，Ｎ’−ヒドロキシエチル）テトラクロルフェニレンジアミン、
ポリ−β−クロロエチルトリホスホネート混合物、
テトラブロモビスフェノールＡビス（２，３−ジブロモプロピルエーテル）、
臭素化エポキシ樹脂、
エチレン−ビス（テトラブロモフタルイミド）、
ビス（ヘキサクロロシクロペンタジエノ）シクロオクタン、
塩素化パラフィン、
オクタブロモジフェニルエーテル、
ヘキサクロロシクロペンタジエン誘導体、
１，２−ビス（トリブロモフェノキシ）エタン、
テトラブロモ−ビスフェノールＡ、
エチレンビス（ジブロモ−ノルボルナンジカルボキシイミド）、
ビス（ヘキサクロロシクロペンタジエノ）シクロオクタン、
ポリテトラフルオルエチレン、
トリス（２，３−ジブロモプロピル）イソシアヌレート、及び、
エチレン−ビス−テトラブロモフタルイミド、
テトラフェニルレゾルシノールジホスフィット、
テトラキス（ヒドロキシメチル）ホスホニウムスルフィド、
ジエチル−Ｎ，Ｎ−ビス（２−ヒドロキシエチル）アミノメチルホスホネート、
燐酸のヒドロキシアルキルエステル、
ポリ燐酸アンモニウム、
レゾルシノールジホスフェートオリゴマー、
ホスファゼン難燃剤、
エチレンジアミンジホスフェート、
ポリイソシアヌレート、
イソシアヌル酸のエステル、
イソシアヌル酸塩、
ヒドロキシアルキルイソシアヌレート、
メラミンシアヌレート、
メラミンボレート、
メラミンホスフェート、
メラミンポリホスフェート、
メラミンピロホスフェート、
メラミンポリ燐酸アンモニウム、
メラミンピロ燐酸アンモニウム、
ホスホネート及びそれらの金属塩、並びに、
ホスフィネート及びそれらの金属塩
からなる群から選択されている請求項１記載の組成物。
【請求項７】
前記成分（ｉｉ）の慣用の難燃剤が、ポリ乳酸ポリマー基材の質量に基づいて、０．５質量％ないし４５質量％の量存在する請求項１記載の組成物。
【請求項８】
ヒドロタルサイト及び非晶質の塩基性炭酸アルミニウムマグネシウムからなる群から選択された酸掃去剤を更に含む請求項１記載の組成物。
【請求項９】
前記酸掃去剤が、ポリ乳酸ポリマー基材の質量に基づいて、０．１質量％ないし１．０質量％存在する請求項８記載の組成物。
【請求項１０】
顔料、染料、可塑化剤、酸化防止剤、チキソトロープ剤、均展助剤、塩基性共安定剤、ニトロン安定剤、アミンオキシド安定剤、ベンゾフラノン安定剤、紫外線吸収剤、立体障害性アミン、金属不活性化剤、金属酸化物、有機燐化合物、ヒドロキシルアミン、及びこれらの混合物からなる群から選択された別の成分を含む請求項１記載の組成物。
【請求項１１】
フェノール性酸化防止剤、ステアリン酸カルシウム、ステアリン酸亜鉛、ホスフィット安定剤及びホスホナイト安定剤、ベンゾフラノン安定剤；２−（２’−ヒドロキシフェニル）ベンゾトリアゾール類及び２−（２−ヒドロキシフェニル）−１，３．５−トリアジン類の紫外線吸収剤、並びに立体障害性アミンからなる群から選択された別の成分を含む請求項１記載の組成物。
【請求項１２】
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物の、
ポリ乳酸ポリマー基材に光安定性及び難燃性を付与するための使用。
【請求項１３】
ポリ乳酸ポリマー基材に光安定性及び難燃性を付与する方法であって、前記ポリマー基材に
（ｉ）少なくとも１種の立体障害性アミン安定剤、
（ｉｉ）有機ハロゲン化物難燃剤、燐含有物難燃剤、イソシアヌレート難燃剤及びメラミ
ンベースの難燃剤からなる群から選択された少なくとも１種の慣用の難燃剤
を添加することからなる方法。
【請求項１４】
ポリ乳酸ポリマー基材、及び
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物、
を含む成形されたポリ乳酸ポリマー物品。
【発明の詳細な説明】
【技術分野】
【０００１】
本発明は、少なくとも１種の立体障害性アミン安定剤と、少なくとも１種の慣用の難燃剤との相乗性混合物を添加することにより、ポリ乳酸を難燃化する新規方法に関するものである。本発明は、少なくとも１種の立体障害性アミン安定剤と、少なくとも１種の慣用の難燃剤とを配合することにより、光、熱及び酸素に対して安定化され且つ難燃化されたポリ乳酸の繊維、フィルム、成形品及び発泡品にも関するものである。
【背景技術】
【０００２】
米国特許第５０９６９５０号明細書は、ポリプロピレンにおける、特定のＮＯＲ（Ｎ−アルコキシ）立体傷害性アミンと臭素化されたＳｂ2 Ｏ3 含有難燃剤との共同使用を開示している。
米国特許第５３９３８１２号明細書は、ハロゲン化されたヒドロカルビルホスフェート又はホスホネートエステル難燃剤とアルコキシアミン官能性立体傷害性アミンとを併用した組み合わせにより難燃性にされたポリオレフィン組成物を開示している。
米国特許第５８４４０２６号明細書は、特定のＮＯＲ立体傷害性アミンと特定の伝統的な難燃剤とを含むポリオレフィン組成物を開示している。
米国特許第６１１７９９５号明細書は、特定のＮ−アルコキシ立体傷害性アミンが有機ポリマー用難燃剤として使用され得ることを開示している。
米国特許第６２７１３７７号明細書は、Ｎ−ヒドロキシアルコキシ立体傷害性アミンとハロゲン化された難燃剤とを含むポリオレフィン組成物を開示している。
米国特許第６３０９９８７号明細書及び国際特許出願公開第９９／５４５３０号パンフレットは、Ｎ−アルコキシアミンを含むポリオレフィン不織難燃性織物を教示しています。
米国特許第６２６２１６１号明細書は、ランダム共重合体、例えば、エチレン及び／又は１種又はそれより多くのα−オレフィンモノマーと、１種又はそれより多くのビニル芳香族モノマーとのポリマーであって、充填材及び立体傷害性アミンで有り得る少なくとも１種の他の成分を含み改良された着火抵抗性を持つポリマーを開示している。
「画期的な、ポリオレフィン用の紫外線に安定な難燃剤システム（Ａ  Ｒｅｖｏｌｕｔｉｏｎａｒｙ  ＵＶ  Ｓｔａｂｌｅ  Ｆｌａｍｅ  Ｒｅｔａｒｄａｎｔ  Ｓｙｓｔｅｍ  ｆｏｒ  Ｐｏｌｙｏｌｅｆｉｎｓ）」、アール．スリニヴァサン（Ｒ．Ｓｒｉｎｉｖａｓａｎ）、エイ．グプタ（Ａ．Ｇｕｐｔａ）及びディー．ホーセイ（Ｄ．Ｈｏｒｓｅｙ）、Ｉｎｔ．Ｃｏｎｆ．Ａｄｄｉｔ．Ｐｏｌｙｏｌｅｆｉｎｓ、１９９８年、第６９〜８３頁は、特定のＮＯＲ立体傷害性アミンと共に、ハロゲン原子及び燐原子を含む伝統的な難燃剤を含むポリオレフィンを教示している。
「画期的な、ポリオレフィン用の難燃剤システムの開発（Ａｄｖａｎｃｅｓ  ｉｎ  ａ
Ｒｅｖｏｌｕｔｉｏｎａｒｙ  Ｆｌａｍｅ  Ｒｅｔａｒｄａｎｔ  Ｓｙｓｔｅｍ  ｆｏｒ  Ｐｏｌｙｏｌｅｆｉｎｓ）」、アール．スリニヴァサン（Ｒ．Ｓｒｉｎｉｖａｓａｎ）、ビー．ロッツィンガー（Ｂ．Ｒｏｔｚｉｎｇｅｒ）、Ｐｏｌｙｏｌｅｆｉｎｓ  ２０００、Ｉｎｔ．Ｃｏｎｆ．Ｐｏｌｙｏｌｅｆｉｎｓ、２０００年、第５７１〜５８１頁は、特定のＮＯＲ立体傷害性アミンと共に、臭素化され且つ燐原子を含む伝統的な難燃剤を含むポリオレフィンを教示している。
欧州特許出願公開第０７９２９１１号明細書は、アルコキシアミン官能性立体傷害性アミンとトリス（トリハロゲノペンチル）ホスフェート難燃剤とを含むポリオレフィン組成物を開示している。
米国特許第６４７２４５６号明細書及び、２０００年１１月１６日に提出された同時係属の米国特許出願第０９／７１４７１７号明細書は、特定のＮ−アルコキシ立体傷害性アミンの難燃剤としての使用を開示している。
欧州特許第１０３８９１２号明細書は、難燃剤としての、特別なヒドロカルビルオキシ立体傷害性アミンを開示している。
リサーチ  ディスクロージャー、２０００年９月、第４３７０８７号、同２０００年６月、第４３４０９５号及び同２０００年１２月、第４４０１２８号もまた、特定のヒドロカルビルオキシ立体傷害性アミン化合物の難燃剤としての有効性を開示している。
今日の難燃剤（ＦＲ）市場は、化学的及び／又は物理的手段により燃焼過程を妨げるよう機能する製品から成る。機構上は、これらのＦＲは、気相、凝縮相又はその両方において、物品の燃焼中機能するために提案された。有機ハロゲン化物は、ポリマー基材からの遊離基有機”燃料”を気相において妨げるハロゲン種（例えば、ＨＸ）を発生させるために提案されている。アンチモンハロゲン化物及び水蒸気を形成するためのアンチモンとＨＸとの反応のように、気相において燃焼を妨げる更なる化学種を形成するためＨＸと反応させるために、相乗剤が提案されている。三酸化アンチモンのようなアンチモン化合物もまた、アンチモンハロゲン化物を形成する遊離基掃去剤として機能する。従って、それは、炎の伝播を阻害し得る。
【特許文献１】米国特許第５０９６９５０号明細書
【特許文献２】米国特許第５３９３８１２号明細書
【特許文献３】米国特許第５８４４０２６号明細書
【特許文献４】米国特許第６１１７９９５号明細書
【特許文献５】米国特許第６２７１３７７号明細書
【特許文献６】米国特許第６３０９９８７号明細書
【特許文献７】国際特許出願公開第９９／５４５３０号パンフレット
【特許文献８】米国特許第６２６２１６１号明細書
【非特許文献１】「画期的な、ポリオレフィン用の紫外線に安定な難燃剤システム（Ａ  Ｒｅｖｏｌｕｔｉｏｎａｒｙ  ＵＶ  Ｓｔａｂｌｅ  Ｆｌａｍｅ  Ｒｅｔａｒｄａｎｔ  Ｓｙｓｔｅｍ  ｆｏｒ  Ｐｏｌｙｏｌｅｆｉｎｓ）」、アール．スリニヴァサン（Ｒ．Ｓｒｉｎｉｖａｓａｎ）、エイ．グプタ（Ａ．Ｇｕｐｔａ）及びディー．ホーセイ（Ｄ．Ｈｏｒｓｅｙ）、Ｉｎｔ．Ｃｏｎｆ．Ａｄｄｉｔ．Ｐｏｌｙｏｌｅｆｉｎｓ、１９９８年、第６９〜８３頁
【非特許文献２】「画期的な、ポリオレフィン用の難燃剤システムの開発（Ａｄｖａｎｃｅｓ  ｉｎ  ａ  Ｒｅｖｏｌｕｔｉｏｎａｒｙ  Ｆｌａｍｅ  Ｒｅｔａｒｄａｎｔ  Ｓｙｓｔｅｍ  ｆｏｒ  Ｐｏｌｙｏｌｅｆｉｎｓ）」、アール．スリニヴァサン（Ｒ．Ｓｒｉｎｉｖａｓａｎ）、ビー．ロッツィンガー（Ｂ．Ｒｏｔｚｉｎｇｅｒ）、Ｐｏｌｙｏｌｅｆｉｎｓ  ２０００、Ｉｎｔ．Ｃｏｎｆ．Ｐｏｌｙｏｌｅｆｉｎｓ、２０００年、第５７１〜５８１頁
【特許文献９】欧州特許出願公開第０７９２９１１号明細書
【特許文献１０】米国特許第６４７２４５６号明細書
【特許文献１１】米国特許出願第０９／７１４７１７号明細書
【発明の開示】
【発明が解決しようとする課題】
【０００３】
アンチモン化合物はコストパフォーマンスの点で効果的であるが、ハロゲン化された難燃剤の存在下での燃焼中に形成される副生成物の毒性の故に、最近、多くの疑念が生じた。アンチモン酸化物はしばしば、発癌物質であると疑われている極微量の砒素化合物を含む。これらの環境上の疑念の故に、現在の市販の難燃剤の用途におけるアンチモン酸化物を置換するための動機が存在する。しかしながら、環境に優しく且つコストパフォーマンスに関して効果的であるという双方で有効な相乗剤を見出すことは非常に困難である。
難燃剤を添加する他の理由は、炎に晒されている間の滴りを防止することである。燃焼中の滴りは、液滴形状においてマトリックスからポリマー部分が分離するプロセスである。殆どの場合、前記液滴は燃え立ており、そして火災拡大への甚大な危険性を与える。前記ポリマーに、機械的性質に関して幾分不利な結果を伴う、滑石のような充填材を多量に
添加することが一般的な方策である。随時使用される充填材は、炭酸カルシウム、炭酸マグネシウム、硼酸亜鉛、シリケート、シリコーン、ガラス繊維、ガラス球、石綿、陶土、雲母、硫酸バリウム、硫酸カルシウム；金属の酸化物、水和物及び水酸化物、例えば酸化亜鉛、水酸化マグネシウム、アルミナ３水和物；シリカ、珪酸カルシウム及び珪酸マグネシウムを包含する。
立体障害性アミン安定剤が、慣用の有機ハロゲン化物難燃剤、燐含有物難燃剤、イソシアヌレート難燃剤又はメラミンベースの難燃剤と一緒に添加される場合、良好な難燃性を持つポリ乳酸ポリマーが製造されることが見出された。この組み合わせを用いると、難燃充填材又は慣用の充填材は、大きく減少され得るか又は置換され得る。本発明における立体障害性アミン化合物は安定剤として動作するので、本発明のポリマー組成物は、光、酸素及び／又は熱の有害作用から効果的に保護される。
【課題を解決するための手段】
【０００４】
本発明は、ポリ乳酸ポリマー基材、及び
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物、
を含む難燃性ポリ乳酸ポリマー組成物に関するものである。
【０００５】
難燃充填材は、難燃性を向上させ且つ、例えば、ＵＬ−９４燃焼試験（後記）における高い等級を達成するためには必要とされない。従って、本発明の組成物は僅か少量の、例えば、ポリ乳酸ポリマー成分の３質量％未満、例えば１質量％未満、例えば０．１質量％未満の難燃充填材を含み得、例えば、本発明の組成物は、基本的に難燃充填材を含まない。
難燃充填材は従来技術において公知であり、そして、水酸化マグネシウム、アルミニウム３水和物及び硼酸亜鉛からなる群から選択される。難燃充填材は難燃性のために、そして“充填材”と考えられるに充分な高濃度で用いられる無機化合物である。
燃焼液滴（難燃剤自体でなく）の拡大を減少させるために、滑石、炭酸カルシウムなどのような慣用の充填材が、例えば流動性のために通常用いられるとき、このような慣用の充填材はまた、本発明の組成物の使用により減少させ得る。例えば、本発明の組成物は、僅か少量の、例えば、ポリ乳酸ポリマー成分の３質量％未満、例えば１質量％未満、例えば０．１質量％未満の慣用の充填材を含み得、例えば、本発明の組成物は、基本的に慣用の充填材を含まない。
更に、本発明は、より高価な難燃充填材に代えて、慣用の充填材を用いることを可能にする。
【０００６】
本発明の組成物は、少量の、例えば、ポリ乳酸ポリマー成分の１質量％未満、例えば０．１質量％未満の、Ｓｂ2 Ｏ3 のようなアンチモン化合物を含むのみであり、例えば、本発明の組成物は、基本的にアンチモン化合物を含まないにも係わらず、難燃剤規格に適合する。
ポリ乳酸
ポリ乳酸は、米国特許第５４４７９６２号明細書、同第５４８４８８１号明細書、同第６１１４４９５号明細書及び同第６２１４９６７号明細書に開示されたようなポリマー及びコポリマーであり、関連する開示は、参照として本明細書に取り込まれている。
本発明において使用するためのポリ乳酸又は、乳酸とヒドロキシカルボン酸とのコポリマーは、乳酸又はラクチド、即ち乳酸の環状二量体、及びヒドロキシカルボン酸を原料として使用することにより製造される。
例えば、ヒドロキシカルボン酸はグリコール酸、ヒドロキシ酪酸、ヒドロキシ吉草酸、ヒドロキシペンタン酸、ヒドロキシカプロン酸及びヒドロキシヘプタン酸を包含する。と
りわけ、グリコール酸、３−ヒドロキシ乳酸、４−ヒドロキシ乳酸、３−ヒドロキシ吉草酸又は６−ヒドロキシカプロン酸を使用することが好ましい。特別な場合には、他のモノマーが混合物として適切に使用され得る。
乳酸ポリマーは、脱水重縮合により乳酸から直接製造され得、又は、ラクチドの開環重合により製造され得る。
低分子量のポリマーが許容される場合、前記ポリマーは乳酸の脱水縮合により得られる。高分子量のポリマーが必要とされる場合、前記ポリマーはラクチドの開環重合により得られる。
【０００７】
開環重合のために使用され得るラクチドはＬ−ラクチド、Ｄ−ラクチド、メソ−ラクチド及びこれらラクチドの混合物である。反対の光学活性を有するラクチドとのＤ−ラクチドとＬ−ラクチドの混合物が好ましい。Ｄ−ラクチド又はＬ−ラクチド／光学対掌体の混合比率は、例えば、９５／５ないし５０／５０の間にある。
純粋な光学異性体又は異なるブレンドを重合させることにより、異なる立体化学構造を有し、それによる弾性及び結晶性並びに更に機械的及び熱的性質を示すポリマーが得られ得る。
乳酸ベースのポリマーの重合度は、例えば、１５０ないし２００００の範囲内にある。
重合は、溶剤の存在下又は不存在下で行われ得る。溶剤回収の問題を考慮すると、溶剤を用いないバルク重合が工業的に好ましい。
ラクチド及びグリコリドの開環重合による乳酸ベースのポリマーの製造方法を、後記本文中に例示する。
【０００８】
開環重合は触媒の存在下で行われる。使用され得る触媒は、一般的に、亜鉛又は錫の塩化物又はカルボン酸塩であり、そして、例えば、オクタン酸錫、四塩化錫、塩化亜鉛、四塩化チタン、塩化鉄、三弗化硼素エーテル錯体、塩化アルミニウム、三弗化アンチモン、酸化鉛及び他の多価金属含有化合物を包含する。前記多価金属は特に限定されない。錫化合物及び亜鉛化合物を使用することが好ましい。しかしながら、生物適合性材料及び食品用の発泡体に使用する場合、これらの金属は、毒性を考慮して選択されるべきである。
使用される触媒の量は、例えば、ラクチドの質量又はラクチド及びグリコリドの全質量に対して、０．００１質量％ないし０．１質量％である。
公知の鎖延長剤が重合のために使用され得る。好ましい鎖延長剤は、ラウリルアルコールのような高級アルコール並びに、乳酸及びグリコール酸のようなヒドロキシ酸である。重合速度は鎖延長剤の存在下で増大し、そして、短時間でポリマーが得られ得る。前記ポリマーの分子量はまた、前記鎖延長剤の量を変更することにより調節される。しかしながら、前記鎖延長剤の量が多すぎると、形成されるポリマーの分子量が減少する傾向がある。それ故、前記鎖延長剤の量は、ラクチドの質量又はラクチド及びグリコリドの全質量に対して、好ましくは０．１質量％である。
【０００９】
重合又は共重合は、溶剤の存在下又は不存在下で行われ得る。高分子量のポリマーを得るために、ラクチド又はグリコリドの溶融状態におけるバルク重合を行うことが好ましい。
溶融重合の場合、重合温度は一般的に、モノマーであるラクチド又はラクチド及びグリコリドの融点（９０℃前後）を越え得る。クロロホルムのような溶剤を使用する溶液重合の場合、重合は、ラクチド又はラクチド及びグリコリドの融点より低い温度で行われ得る。どのような場合においても、２５０℃を越える重合温度は、形成されたポリマーの分解が進行し得るので、好ましくない。
【００１０】
成分（ｉ）の立体障害性アミン安定剤
本発明における立体障害性アミンは例えばモノマー状化合物であるか又は、オリゴマー状若しくはポリマー状化合物である。
本発明における成分（ｉ）の立体障害性アミン安定剤は公知であり、そして例えば、次式：
【化１】
2006528254.tif 000002
［式中、
Ｇ1 及びＧ2 は独立して炭素原子数１ないし８のアルキル基を表わし、又は、一緒になってペンタメチレン基を表わし、
Ｚ1 及びＺ2 はそれぞれメチル基を表わし、又は、Ｚ1 及びＺ2 は一緒になって、エステル基、エーテル基、アミド基、アミノ基、カルボキシ基又はウレタン基により更に置換され得る結合部分を形成し、そして、
Ｅはオキシル基、ヒドロキシル基、アルコキシ基、シクロアルコキシ基、アルアルコキシ基、アリールオキシ基；−Ｏ−ＣＯ−ＯＺ3 基、−Ｏ−Ｓｉ（Ｚ4 ）3 基、−Ｏ−ＰＯ（ＯＺ5 ）2 基又は−Ｏ−ＣＨ2 −ＯＺ6 基（これらの式中、Ｚ3 、Ｚ4 、Ｚ5 及びＺ6 は水素原子、脂肪族部分、芳香脂肪族部分及び芳香族部分からなる群から選択されている。）を表わし、或いは、Ｅは−Ｏ−Ｔ−（ＯＨ）b 基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、そして、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されている。］で表わされるものである。
Ｅは例えば、オキシル基、ヒドロキシル基、アルコキシ基、シクロアルコキシ基又はアルアルコキシ基を表わす。例えば、Ｅはメトキシ基、プロポキシ基、シクロヘキシルオキシ基又はオクチルオキシ基を表わす。
【００１１】
本発明における成分（ｉ）の立体障害性アミン安定剤は、例えば、次式ＡないしＲ：
【化２】
2006528254.tif 000003
【化３】
2006528254.tif 000004
【化４】
2006528254.tif 000005
【化５】
2006528254.tif 000006
【化６】
2006528254.tif 000007
［これらの式中、
Ｅはオキシル基、ヒドロキシル基、炭素原子数１ないし１８のアルコキシ基、炭素原子数５ないし１２のシクロアルコキシ基又は炭素原子数７ないし１５のアルアルコキシ基を表わし、或いは、Ｅは−Ｏ−Ｔ−（ＯＨ）b 基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されており、
Ｒは水素原子又はメチル基を表わし、
ｍは１ないし４を表わし、
ｍが１を表わす場合、
Ｒ2 は水素原子、炭素原子数１ないし１８のアルキル基又は、所望により、１個又はそれより多くの酸素原子により中断された前記アルキル基、炭素原子数２ないし１２のアルケニル基、炭素原子数６ないし１０のアリール基、炭素原子数７ないし１８のアルアルキル基、グリシジル基；脂肪族、脂環式又は芳香族カルボン酸の、或いはカルバミン酸の一価アシル基、例えば、炭素原子数２ないし１８の脂肪族カルボン酸のアシル基、５個ないし１２個の炭素原子を有する脂環式カルボン酸の、或いは７個ないし１５個の炭素原子を有する芳香族カルボン酸の一価アシル基、或いは、次式：
【化７】
2006528254.tif 000008
（式中、ｘは０又は１を表わす。）で表わされる基、次式：
【化８】
2006528254.tif 000009
（式中、ｙは２ないし４を表わす。）で表わされる基を表わし、
ｍが２を表わす場合、
Ｒ2 は炭素原子数１ないし１２のアルキレン基、炭素原子数４ないし１２のアルケニレン基、キシリレン基；脂肪族、脂環式、芳香脂肪族又は芳香族ジカルボン酸の、或いはジカルバミン酸の二価アシル基、例えば、２個ないし１８個の炭素原子を有する脂肪族ジカルボン酸のアシル基、８個ないし１４個の炭素原子を有する脂環式又は芳香族ジカルボン酸の、或いは８個ないし１４個の炭素原子を有する脂肪族、脂環式又は芳香族ジカルバミン酸の二価アシル基、次式：
【化９】
2006528254.tif 000010
（式中、Ｄ1 及びＤ2 は独立して水素原子、８個までの炭素原子を含むアルキル基、３，５−ジ第三ブチル−４−ヒドロキシベンジル基を含むアリール又はアルアルキル基を表わし、Ｄ3 は水素原子或いは、１８個までの炭素原子を含むアルキル又はアルケニル基を表わし、そして、ｄは０ないし２０を表わす。）で表わされる基を表わし、
ｍが３を表わす場合、
Ｒ2 は脂肪族、不飽和脂肪族、脂環式又は芳香族トリカルボン酸の三価アシル基を表わし、
ｍが４を表わす場合、
Ｒ2 は１，２，３，４−ブタンテトラカルボン酸、１，２，３，４−ブト−２−エン−テトラカルボン酸並びに、１，２，３，５−及び１，２，４，５−ペンタンテトラカルボン酸を含む飽和又は不飽和脂肪族或いは芳香族テトラカルボン酸の四価アシル基を表わし、
ｐは１、２又は３を表わし、
Ｒ3 は水素原子、炭素原子数１ないし１２のアルキル基、炭素原子数５ないし７のシクロアルキル基、炭素原子数７ないし９のアルアルキル基、炭素原子数２ないし１８のアルカノイル基、炭素原子数３ないし５のアルケノイル基又はベンゾイル基を表わし、
ｐが１を表わす場合、
Ｒ4 は水素原子、炭素原子数１ないし１８のアルキル基、炭素原子数５ないし７のシクロアルキル基；非置換又はシアノ基、カルボニル基又はカルバミド基により置換された炭素原子数２ないし８のアルケニル基；アリール基、アルアルキル基を表わし、或いは、Ｒ4 はグリシジル基、式−ＣＨ2 −ＣＨ（ＯＨ）−Ｚで表わされる基又は式−ＣＯ−Ｚ若しくは式−ＣＯＮＨ−Ｚで表わされる基（これらの式中、Ｚは水素原子、メチル基又はフェニル基を表わす。）を表わし；或いは、次式：
【化１０】
2006528254.tif 000011
又は次式：
【化１１】
2006528254.tif 000012
（式中、ｈは０又は１を表わす。）で表わされる基を表わし、
ｐが１を表わす場合、
Ｒ3 及びＲ4 は一緒になって炭素原子数４ないし６のアルキレン基又は２−オキソポリアルキレン基；脂肪族又は芳香族１，２−又は１，３−ジカルボン酸の環状アシル基を表わし、
ｐが２を表わす場合、
Ｒ4 は直接結合又は、炭素原子数１ないし１２のアルキレン基、炭素原子数６ないし１２のアリーレン基、キシリレン基、−ＣＨ2 ＣＨ（ＯＨ）−ＣＨ2 −基又は基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし；或いは、Ｒ3 がアルカノイル基、アルケノイル基又はベンゾイル基表わさないという条件において、Ｒ4 はまた脂肪族、脂環式又は芳香族ジカルボン酸の又は、ジカルバミン酸の二価アシル基を表わし得、又は、基−ＣＯ−を表わし得、或いは、
Ｒ4 は次式：
【化１２】
2006528254.tif 000013
（式中、Ｔ8 及びＴ9 は独立して水素原子、炭素原子数１ないし１８のアルキル基を表わし、又は、Ｔ8 及びＴ9 は一緒になって炭素原子数４ないし６のアルキレン基又は３−オキサペンタメチレン基を表わす。）を表わし、
ｐが３を表わす場合、
Ｒ4 は２，４，６−トリアジニル基を表わし、
ｎは１又は２を表わし、
ｎが１を表わす場合、
Ｒ5 及びＲ’5 は独立して炭素原子数１ないし１２のアルキル基、炭素原子数２ないし１２のアルケニル基、炭素原子数７ないし１２のアルアルキル基を表わし、或いはＲ5 はまた水素原子を表わし、或いは、Ｒ5 及びＲ’5 は一緒になって炭素原子数２ないし８のアルキレン基又はヒドロキシアルキレン基又は炭素原子数４ないし２２のアシルオキシア
ルキレン基を表わし、
ｎが２を表わす場合、
Ｒ5 及びＲ’5 は一緒になって（−ＣＨ2 ）2 Ｃ（ＣＨ2 −）2 基を表わし、
Ｒ6 は水素原子、炭素原子数１ないし１２のアルキル基、アリル基、ベンジル基、グリシジル基又は炭素原子数２ないし６のアルコキシアルキル基を表わし、
ｎが１を表わす場合、
Ｒ7 は水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基；式−（ＣＨ2 ）t −ＣＯＯ−Ｑ又は式−（ＣＨ2 ）t −Ｏ−ＣＯ−Ｑ（これらの式中、ｔは１又は２を表わし、そしてＱは炭素原子数１ないし４のアルキル基又はフェニル基を表わす。）で表わされる基を表わし、或いは、
ｎが２を表わす場合、
Ｒ7 は炭素原子数２ないし１２のアルキレン基、炭素原子数６ないし１２のアリーレン基、基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし、又は、基−ＣＨ2 ＣＨ（ＯＺ’）ＣＨ2 −（ＯＣＨ2 −ＣＨ（ＯＺ）ＣＨ2 ）2 −（式中、Ｚ’は水素原子、炭素原子数１ないし１８のアルキル基、アリル基、ベンジル基、炭素原子数２ないし１２のアルカノイル基又はベンゾイル基を表わす。）を表わし、
Ｑ1 は−Ｎ（Ｒ8 ）−基又は−Ｏ−基を表わし；Ｅ7 は炭素原子数１ないし３のアルキレン基、基−ＣＨ2 −ＣＨ（Ｒ9 ）−Ｏ−（式中、Ｒ9 は水素原子、メチル基又はフェニル基を表わす。）、基−（ＣＨ2 ）3 −ＮＨ−又は直接結合を表わし、
Ｒ10は水素原子又は炭素原子数１ないし１８のアルキル基を表わし、
Ｒ8 は水素原子、炭素原子数１ないし１８のアルキル基、炭素原子数５ないし７のシクロアルキル基、炭素原子数７ないし１２のアルアルキル基、シアノエチル基、炭素原子数６ないし１０のアリール基、基−ＣＨ2 −ＣＨ（Ｒ9 ）−ＯＨ（式中、Ｒ9 は上で定義された意味を有する。）、次式：
【化１３】
2006528254.tif 000014
で表わされる基又は次式：
【化１４】
2006528254.tif 000015
（式中、Ｇ4 は炭素原子数２ないし６のアルキレン基又は炭素原子数６ないし１２のアリーレン基を表わす。）で表わされる基を表わし、又は、Ｒ8 は基−Ｅ7 −ＣＯ−ＮＨ−ＣＨ2 −ＯＲ10を表わし、
ポリマーの反復構造単位を示す式Ｆ（式中、Ｔ3 はエチレン基又は１，２−プロピレンを表わす。）は、アルキルアクリレート又はメタクリレートとのα−オレフィンのコポリマー、例えば、エチレンとエチルアクリレートのコポリマー、から誘導された繰り返し構造単位であり、そして前記式中、ｋは２ないし１００を表わし、
Ｔ4 は、ｐが１又は２を表わす場合のＲ4 における意味と同じ意味を有し、
Ｔ5 はメチル基を表わし、
Ｔ6 はメチル基又はエチル基を表わし、或いは、Ｔ5 及びＴ6 は一緒になってテトラメチレン基又はペンタメチレン基を表わし、例えば、Ｔ5 及びＴ6 は各々メチル基を表わし、
Ｍ及びＹは独立してメチレン基又はカルボニル基を表わし、そしてｎが２を表わす場合、Ｔ4 はエチレン基を表わし、
Ｔ7 はＲ7 における意味と同じ意味を表わし、そしてｎが２を表わす場合、Ｔ7 は、例えば、オクタメチレン基を表わし、
Ｔ10及びＴ11は独立して炭素原子数２ないし１２のアルキレン基を表わし、又は、Ｔ11は次式：
【化１５】
2006528254.tif 000016
で表わされる基を表わし、
Ｔ12はピペラジニル基、−ＮＲ11−（ＣＨ2 ）d ＮＲ11−基（式中、Ｒ11はＲ3 における意味と同じ意味を表わすか、或いは、更に次式：
【化１６】
2006528254.tif 000017
で表わされる基を表わし、又は次式：
【化１７】
2006528254.tif 000018
（式中、ａ、ｂ及びｃは独立して２又は３を表わし、そしてｆは０又は１を表わし、例えば、ａ及びｃは各々３を表わし、ｂは２を表わし、そしてｆは１を表わす。）で表わされる基を表わし、そして、
ｅは２、３又は４、例えば、４を表わし、
Ｔ13はＲ2 における意味と同じ意味を表わすが、但し、Ｔ13は、ｎが１を表わす場合に、水素原子を表わし得ず、
Ｅ1 及びＥ2 は異なっており、それぞれ−ＣＯ−基又は−Ｎ（Ｅ5 ）−基（式中、Ｅ5 は水素原子、炭素原子数１ないし１２のアルキル基又は炭素原子数４ないし２２のアルコキシカルボニルアルキル基を表わし、例えば、Ｅ1 は−ＣＯ−基を表わし、Ｅ2 は−Ｎ（Ｅ5 ）−基を表わす。）を表わし、
Ｅ3 は水素原子、炭素原子数１ないし３０のアルキル基、フェニル基、ナフチル基；塩素原子により又は炭素原子数１ないし４のアルキル基により置換された前記フェニル基又は前記ナフチル基、或いは炭素原子数７ないし１２のフェニルアルキル基、或いは炭素原子数１ないし４のアルキル基により置換された前記フェニルアルキル基を表わし、
Ｅ4 は水素原子、炭素原子数１ないし３０のアルキル基、フェニル基、ナルチル基又は炭素原子数７ないし１２のフェニルアルキル基を表わし、或いは、
Ｅ3 及びＥ4 は一緒になって炭素原子数４ないし１７のポリメチレン基、又は炭素原子数１ないし４のアルキル基、例えば、メチル基、４個までにより置換された前記ポリメチレン基を表わし、
Ｅ6 は脂肪族又は芳香族四価基を表わし、
式ＮのＲ2 は、ｍが１を表わす場合に先に定義された意味を表わし、
Ｇ1 は直接結合、炭素原子数１ないし１２のアルキレン基、フェニレン基又は−ＮＨ−Ｇ’−ＮＨ−基（式中、Ｇ’は炭素原子数１ないし１２のアルキレン基を表わす。）を表わす。］で表わされるものであり、
或いは、
前記立体障害性アミン化合物は次式Ｉ、ＩＩ、ＩＩＩ、ＩＶ、Ｖ、ＶＩ、ＶＩＩ、ＶＩＩＩ、ＩＸ、Ｘ又はＸＩ：
【化１８】
2006528254.tif 000019
【化１９】
2006528254.tif 000020
【化２０】
2006528254.tif 000021
【化２１】
2006528254.tif 000022
【化２２】
2006528254.tif 000023
［式中、
Ｅ1 、Ｅ2 、Ｅ3 及びＥ4 は独立して炭素原子数１ないし４のアルキル基を表わし、又はＥ1 及びＥ2 は独立して炭素原子数１ないし４のアルキル基を表わし、そしてＥ3 及びＥ4 は一緒になってペンタメチレン基を表わし、又はＥ1 及びＥ2 は、並びにＥ3 及びＥ4 は、それぞれ一緒になってペンタメチレン基を表わし、
Ｒ1 は炭素原子数１ないし１８のアルキル基、炭素原子数５ないし１２のシクロアルキル基、炭素原子数７ないし１２の二環式又は三環式炭化水素基、炭素原子数７ないし１５のフェニルアルキル基、炭素原子数６ないし１０のアリール基、又は炭素原子数１ないし８のアルキル基１個ないし３個により置換された前記アリール基を表わし、
Ｒ2 は水素原子又は炭素原子数１ないし１２の直鎖状又は分岐鎖状アルキル基を表わし、
Ｒ3 は炭素原子数１ないし８のアルキレン基を表わし、或いはＲ3 は−ＣＯ−基、−ＣＯ−Ｒ4 −基、−ＣＯＮＲ2 −基又は−ＣＯ−ＮＲ2 −Ｒ4 −基を表わし、
Ｒ4 は炭素原子数１ないし８のアルキレン基を表わし、
Ｒ5 は水素原子、炭素原子数１ないし１２の直鎖状又は分岐鎖状アルキル基を表わし、又は、次式：
【化２３】
2006528254.tif 000024
で表わされる基を表わし、或いは、
Ｒ4 がエチレン基を表わす場合、２個のＲ5 メチル置換基は、トリアジン結合基−Ｎ（Ｒ5 ）−Ｒ4 −Ｎ（Ｒ5 ）−がピペラジン−１，４−ジイル部分を表わすよう直接結合により結合され得、
Ｒ6 は炭素原子数２ないし８のアルキレン基を表わし、又はＲ6 は次式；
【化２４】
2006528254.tif 000025
で表わされる基を表わすが、但し、Ｙは、Ｒ6 が上記構造を表わす場合、−ＯＨ基を表わさず、
Ａは−Ｏ−基又は−ＮＲ7 −基（式中、
Ｒ7 は水素原子、炭素原子数１ないし１２の直鎖状又は分岐鎖状アルキル基を表わし、又はＲ7 は次式：
【化２５】
2006528254.tif 000026
で表わされる基を表わす。）を表わし、
Ｔはフェノキシ基、炭素原子数１ないし４のアルキル基１個又は２個により置換されたフェノキシ基、炭素原子数１ないし８のアルコキシ基又は−Ｎ（Ｒ2 ）2 基（但し、式中、Ｒ2 は水素原子を表わさない。）を表わし、或いはＴは次式：
【化２６】
2006528254.tif 000027
で表わされる基を表わし、
Ｘは−ＮＨ2 基、−ＮＣＯ基、−ＯＨ基、−Ｏ−グリシジル基又は−ＮＨＮＨ2 基を表わし、そして、
Ｙは−ＯＨ基、−ＮＨ2 基、−ＮＨＲ2 基（式中、Ｒ2 は水素原子を表わさない。）を表わし、或いはＹは−ＮＣＯ基、−ＣＯＯＨ基、オキシラニル基、−Ｏ−グリシジル基又は−Ｓｉ（ＯＲ2 ）3 を表わし、或いは組み合わせ基Ｒ3 −Ｙ−は−ＣＨ2 ＣＨ（ＯＨ）Ｒ2 基（式中、Ｒ2 はアルキル基又は、酸素原子１個ないし４個により中断された前記アルキル基を表わす。）を表わし、或いは基Ｒ3 −Ｙ−は−ＣＨ2 ＯＲ2 基を表わす。］で表わされる化合物であり、
或いは
前記立体障害性アミン化合物はＮ，Ｎ’，Ｎ”’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン；Ｎ，Ｎ’，Ｎ”−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン、並びに次式Ｉ、ＩＩ、ＩＩＡ及びＩＩＩ：
Ｒ1 ＮＨ−ＣＨ2 ＣＨ2 ＣＨ2 ＮＲ2 ＣＨ2 ＣＨ2 ＮＲ3 ＣＨ2 ＣＨ2 ＣＨ2 ＮＨＲ4 
（Ｉ）
Ｔ−Ｅ1 −Ｔ1               （ＩＩ）
Ｔ−Ｅ1                     （ＩＩＡ）
Ｇ−Ｅ1 −Ｇ−Ｅ1 −Ｇ2     （ＩＩＩ）
により記載される架橋誘導体の混合物を表わし、
前記式Ｉで表わされるテトラアミンにおいて、
Ｒ1 及びＲ2 はｓ−トリアジン部分Ｅを表わし、そしてＲ3 及びＲ4 の一方はｓ−トリアジン部分Ｅを表わし、Ｒ3 及びＲ4 の他方は水素原子を表わし、
Ｅは次式：
【化２７】
2006528254.tif 000028
で表わされる基を表わし、
Ｒはメチル基、プロピル基、シクロヘキシル基又はオクチル基、例えば、シクロヘキシル基を表わし、
Ｒ5 は炭素原子数１ないし１２のアルキル基、例えば、ｎ−ブチル基を表わし、
前記式ＩＩ又はＩＩＡで表わされる化合物において、Ｒがプロピル基、シクロヘキシル基又はオクチル基を表わす場合、
Ｔ及びＴ1 はそれぞれ、式Ｉにおいて定義されたものと同じＲ1 ないしＲ4 により置換されたテトラアミンを表わし、
（１）それぞれのテトラアミンにおけるｓ−トリアジン部分Ｅの１個は、２個のテトラアミンＴ及びＴ1 の間の橋を形成する基Ｅ1 により置換されており、
Ｅ1 は次式：
【化２８】
2006528254.tif 000029
で表わされる基を表わし、或いは、
（２）基Ｅ1 は、テトラアミンのＥ部分の２個が１個のＥ1 基により置換されている式ＩＩＡにおける場合と同様にテトラアミンＴにおいて両閉鎖端を有し得、或いは、
（３）テトラアミンＴの３個のｓ−トリアジン置換基の全ては、１個のＥ1 がＴ及びＴ1 に結合し且つ第二のＥ1 がテトラアミンＴにおける両閉鎖端を有するようＥ1 であり得、
Ｌはプロパンジイル基、シクロヘキサンジイル基又はオクタンジイル基を表わし、
前記式ＩＩＩで表わされる化合物において、
Ｇ、Ｇ1 及びＧ2 はそれぞれ、前記式Ｉにおいて定義されたＲ1 ないしＲ4 により置換されたテトラアミンを表わし、但し、ＧとＧ1 の間に橋が存在し、且つＧ1 とＧ2 の間に第二の橋が存在するようＧ及びＧ2 はそれぞれ、Ｅ1 により置換されたｓ−トリアジン部分Ｅ１個を有し、そしてＧ1 はＥ1 により置換された前記トリアジン部分Ｅ２個を有し、
前記混合物は、２，４−ビス（１−ヒドロカルビルオキシ−２，２，６，６−テトラメチルピペリジン−４−イル）ブチルアミノ］−６−クロロ−ｓ−トリアジン２ないし４当量をＮ，Ｎ’−ビス（３−アミノプロピル）エチレンジアミン１当量と反応させることにより製造され、
或いは、
前記立体障害性アミンは次式ＩＩＩｂ：
【化２９】
2006528254.tif 000030
［式中、
指数ｎは１ないし１５の範囲を表わし、
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基、或いは；１，４−ピペラジンジイル基、−Ｏ−基又は＞Ｎ−Ｘ1 基（式中、Ｘ1 は炭素原子数１ないし１２のアシル基を表わす。）又は（炭素原子数１ないし１２のアルコキシ）カルボニル基により中断された、又は、水素原子以外の以下で与えられたＲ14の定義の一つを有する、炭素原子数４ないし１２のアルキレン基を表わし、或いは、Ｒ12は下記式Ｉｂ’又はＩｃ’：
【化３０】
2006528254.tif 000031
【化３１】
2006528254.tif 000032
で表わされる基を表わし、
これらの式中、ｍは２又は３を表わし、
Ｘ2 は炭素原子数１ないし１８のアルキル基、非置換又は炭素原子数１ないし４のアル
キル基１個、２個若しくは３個により置換された炭素原子数５ないし１２のシクロアルキル基；非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基を表わし、そして、
基Ｘ3 は互いに独立して炭素原子数２ないし１２のアルキレン基を表わし、
Ｒ13、Ｒ14及びＲ15は同一又は異なり、水素原子、炭素原子数１ないし１８のアルキル基、非置換又は炭素原子数１ないし４のアルキル基１個、２個若しくは３個により置換された炭素原子数５ないし１２のシクロアルキル基；炭素原子数３ないし１８のアルケニル基、非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基；テトラヒドロフルフリル基、或いは、−ＯＨ基、炭素原子数１ないし８のアルコキシ基、ジ（炭素原子数１ないし４のアルキル）アミノ基又は次式Ｉｅ’：
【化３２】
2006528254.tif 000033
（式中、Ｙは−Ｏ−基、−ＣＨ2 −基、−ＣＨ2 ＣＨ2 −基又は＞Ｎ−ＣＨ3 基を表わす。）で表わされる基により２位、３位又は４位が置換された炭素原子数２ないし４のアルキル基を表わし、又は、−Ｎ（Ｒ14）（Ｒ15）は更に前記式Ｉｅ’で表わされる基を表わし、
基Ａは互いに独立して−ＯＲ13基、−Ｎ（Ｒ14）（Ｒ15）基又は次式ＩＩＩｄ：
【化３３】
2006528254.tif 000034
（式中、Ｘは−Ｏ−基又は＞ＮＲ16基を表わす。）で表わされる基を表わし、
Ｒ16は水素原子、炭素原子数１ないし１８のアルキル基、炭素原子数３ないし１８のアルケニル基、非置換又は炭素原子数１ないし４のアルキル基１個、２個若しくは３個により置換された炭素原子数５ないし１２のシクロアルキル基；非置換又は炭素原子数１ないし４のアルキル基１個、２個若しくは３個によりフェニル基が置換された炭素原子数７ないし９のフェニルアルキル基；テトラヒドロフルフリル基、次式ＩＩＩｆ：
【化３４】
2006528254.tif 000035
で表わされる基或いは、−ＯＨ基、炭素原子数１ないし８のアルコキシ基、ジ（炭素原子数１ないし４のアルキル）アミノ基又は式Ｉｅ’で表わされる基により２位、３位又は４位が置換された炭素原子数２ないし４のアルキル基を表わし、
Ｒ11はＲ16のために与えられた定義の一つを有し、そして、
基Ｂは互いに独立してＡのために与えられた定義の一つを有する。］で表わされる化合物である。
【００１２】
アルキル基は直鎖状又は分岐鎖状であり、そして例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
シクロアルキル基はシクロペンチル基及びシクロヘキシル基を含み、典型的なシクロアルケニル基はシクロヘキセニル基を含み、そして典型的なアルアルキル基はベンジル基、α−メチルベンジル基、α，α−ジメチルベンジル基又はフェネチル基を含み、そして典型的なアリール基は、例えばフェニル基又はナフチル基を含む。
【００１３】
Ｒ2 がカルボン酸の一価アシル基を表わすとき、それは例えば、酢酸、ステアリン酸、サリチル酸、安息香酸又はβ−（３，５−ジ第三ブチル−４−ヒドロキシフェニル）プロピオン酸のアシル基である。
Ｒ2 がジカルボン酸の二価アシル基を表わすとき、それは例えば、蓚酸、アジピン酸、コハク酸、スベリン酸、セバシン酸、フタル酸ジブチルマロン酸、ジベンジルマロン酸又はブチル（３，５−ジ第三ブチル−４−ヒドロキシベンジル）マロン酸、或いは、ビシクロヘプタンジカルボン酸のアシル基を表わし、スクシネート、セバケート、フタレート及びイソフタレートが具体例である。
Ｒ2 がジカルバミン酸の二価アシル基を表わすとき、それは例えば、ヘキサメチレンジカルバミン酸の又は２，４−トルイレンジカルバミン酸のアシル基を表わす。
【００１４】
成分（ｉ）の立体障害性アルコキシアミン安定剤は従来技術において周知であり、また、Ｎ−アルコキシ立体障害性アミン及びＮＯＲ立体障害性アミン又はＮＯＲ立体障害性アミン光安定剤又はＮＯＲ  ＨＡＬＳとしても知られている。
それらは、例えば、米国特許第５００４７７０号明細書、同第５２０４４７３号明細書、同第５０９６９５０号明細書、同第５３００５４４号明細書、同第５１１２８９０号明細書、同第５１２４３７８号明細書、同第５１４５８９３号明細書、同第５２１６１５６号明細書、同第５８４４０２６号明細書、同第６１１７９９５号明細書、同第６２７１３７７号明細書、同第６３９２０４１号明細書、同第６３７６５８４号明細書及び同第６４７２４５６号明細書並びに、２０００年１１月１６日に提出された米国特許出願第０９／７１４７１７号明細書及び２００１年８月１５日に提出された米国特許出願第６０／３１２５１７号明細書に開示されている。これらの特許及び出願の関連する開示は、参照として本明細書に取り込まれている。
上記米国特許第６２７１３７７号明細書、同第６３９２０４１号明細書及び同第６３７６５８４号明細書は、立体障害性ヒドロキシアルコキシアミン安定剤が開示されている。本発明の目的のために、前記立体障害性ヒドロキシアルコキシアミン安定剤は立体障害性アルコキシアミン安定剤の下位群であり、そして本発明における成分（ｉ）の一部であると考えられる。立体障害性ヒドロキシアルコキシアミン安定剤はまた、Ｎ−ヒドロキシアルコキシ立体障害性アミン又はＮＯＲｏｌ  ＨＡＬＳとしても知られている。
【００１５】
適する成分（ｉ）の立体障害性アミンは、例えば、
ＮＯＲ１  １−シクロヘキシルオキシ−２，２，６，６−テトラメチル−４−オクタデシルアミノピペリジン、
ＮＯＲ２  ビス（１−オクチルオキシ−２，２，６，６−テトラメチルピペリジン−４−イル）セバケート、
ＮＯＲ３  ２，４−ビス［（１−シクロヘキシルオキシ−２，２，６，６−テトラメチルピペリジン−４−イル）ブチルアミノ］−６−（２−ヒドロキシエチルアミノ−ｓ−トリアジン、
ＮＯＲ３’  ビス（１−シクロヘキシルオキシ−２，２，６，６−テトラメチルピペリジン−４−イル）］アジペート、
ＮＯＲ４  ２，４−ビス（１−シクロヘキシルオキシ−２，２，６，６−テトラメチルピペリジン−４−イル）ブチルアミノ］−６−クロロ−ｓ−トリアジン、
ＮＯＲ５  １−（２−ヒドロキシ−２−メチルプロポキシ）−４−ヒドロキシ−２，２，６，６−テトラメチルピペリジン、
ＮＯＲ６  １−（２−ヒドロキシ−２−メチルプロポキシ）−４−オキソ−２，２，６，６−テトラメチルピペリジン、
ＮＯＲ７  １−（２−ヒドロキシ−２−メチルプロポキシ）−４−オクタデカノイルオキシ−２，２，６，６−テトラメチルピペリジン、
ＮＯＲ８  ビス（１−（２−ヒドロキシ−２−メチルプロポキシ）−２，２，６，６−テトラメチルピペリジン−４−イル）セバケート、
ＮＯＲ９  ビス（１−（２−ヒドロキシ−２−メチルプロポキシ）−２，２，６，６−テトラメチルピペリジン−４−イル）アジペート、
ＮＯＲ１０  ２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
ＮＯＲ１１  ２，４−ビス［（１−シクロヘキシルオキシ−２，２，６，６−テトラメチルピペリジン−４−イル）ブチルアミノ］−６−クロロ−ｓ−トリアジンとＮ，Ｎ’−ビス（３−アミノプロピル）エチレンジアミン）との反応生成物（ケミカルアブストラクト登録第１９１６８０−８１−６号）、並びに、
ＮＯＲ１２  次式：
【化３５】
2006528254.tif 000036
（式中、ｎは１ないし１５を表わす。）で表わされる化合物を包含する。
化合物ＮＯＲ１２は米国特許第６１１７９９５号明細書の実施例２に開示されている。
前記成分（ｉ）の立体障害性アミン安定剤は、都合良くは、ポリ乳酸ポリマー基材に基づいて、０．０５質量％ないし２０質量％、例えば０．１質量％ないし１０質量％、例えば０．２質量％ないし８質量％、例えば０．５質量％ないし３質量％の量、本発明の組成物中に含まれる。例えば、前記成分（ｉ）の安定剤は、前記ポリ乳酸基材に基づいて、０．０５質量％ないし１５質量％、０．０５質量％ないし１０質量％、０．０５質量％ない
し５質量％又は０．０５質量％ないし３質量％存在する。例えば、前記成分（ｉ）の安定剤は、前記ポリ乳酸基材に基づいて、０．１質量％ないし２０質量％、０．２質量％ないし２０質量％、０．５質量％ないし２０質量％又は１質量％ないし２０質量％存在する。
【００１６】
成分（ｉｉ）の慣用の難燃剤
有機ハロゲン難燃剤は、例えば、
ポリ臭素化ジフェニルオキシド［ＤＥ−６０Ｆ、グリート  レイクス社（Ｇｒｅａｔ  Ｌａｋｅｓ  Ｃｏｒｐ．）製］、
デカブロモジフェニルオキシド［ＤＢＤＰＯ、セイテックス（ＳＡＹＴＥＸ；登録商標）１０２Ｅ］、
トリス［３−ブロモ−２，２−ビス（ブロモメチル）プロピル］ホスフェート［ＰＢ３７０、ＦＭＣ社（ＦＭＣＣｏｒｐ．）製］、
トリス（２，３−ジブロモプロピル）ホスフェート、
トリス（２，３−ジクロロプロピル）ホスフェート、
クロレンド酸、
テトラクロロフタル酸、
テトラブロモフタル酸、
ビス（Ｎ，Ｎ’−ヒドロキシエチル）テトラクロルフェニレンジアミン、
ポリ−β−クロロエチルトリホスホネート混合物、
テトラブロモビスフェノールＡビス（２，３−ジブロモプロピルエーテル）（ＰＥ６８）、
臭素化エポキシ樹脂、
エチレン−ビス（テトラブロモフタルイミド）［セイテックス（ＳＡＹＴＥＸ；登録商標）ＢＴ−９３］、
ビス（ヘキサクロロシクロペンタジエノ）シクロオクタン［デクロラン  プラス（ＤＥＣＬＯＲＡＮＥ  ＰＬＵＳ；登録商標）］、
塩素化パラフィン、
オクタブロモジフェニルエーテル、
ヘキサクロロシクロペンタジエン誘導体、
１，２−ビス（トリブロモフェノキシ）エタン（ＦＦ６８０）、
テトラブロモ−ビスフェノールＡ［セイテックス（ＳＡＹＴＥＸ；登録商標）ＲＢ１００］、
エチレンビス（ジブロモ−ノルボルナンジカルボキシイミド）［セイテックス（ＳＡＹＴＥＸ；登録商標）ＢＮ−４５１］、
ビス（ヘキサクロロシクロペンタジエノ）シクロオクタン、
ポリテトラフルオルエチレン（ＰＴＦＥ）、
トリス（２，３−ジブロモプロピル）イソシアヌレート、及び、
エチレン−ビス−テトラブロモフタルイミドである。
【００１７】
燐原子を含む難燃剤は、例えば、
テトラフェニルレゾルシノールジホスフィット［フィロルフレックス（ＦＹＲＯＬＦＬＥＸ；登録商標）ＲＤＰ、アクゾ  ノーベル（Ａｋｚｏ  Ｎｏｂｅｌ）社製］、
テトラキス（ヒドロキシメチル）ホスホニウムスルフィド、
ジエチル−Ｎ，Ｎ−ビス（２−ヒドロキシエチル）アミノメチルホスホネート、
燐酸のヒドロキシアルキルエステル、
ポリ燐酸アンモニウム（ＡＰＰ）又は［ホスタフラム（ＨＯＳＴＡＦＬＡＭ；登録商標）ＡＰ７５０］、
レゾルシノールジホスフェートオリゴマー（ＲＤＰ）、
ホスファゼン難燃剤、
エチレンジアミンジホスフェート（ＥＤＡＰ）、
ホスホネート及びその金属塩、並びに、
ホスフィネート及びその金属塩である。
【００１８】
イソシアヌレート難燃剤はポリイソシアヌレート、イソシアヌル酸のエステル及びイソシアヌル酸塩を包含する。例えば、ヒドロキシアルキルイソシアヌレート、例えばトリス（２−ヒドロキシエチル）イソシアヌレート、トリス（ヒドロキシメチル）イソシアヌレート、トリス（３−ヒドロキシ−ｎ−プロイル）イソシアヌレート又はトリグリシジルイソシアヌレートである。
【００１９】
メラミンベースの難燃剤は、例えば、
メラミンシアヌレート、
メラミンボレート、
メラミンホスフェート、
メラミンポリホスフェート、
メラミンピロホスフェート、
メラミンポリ燐酸アンモニウム、
メラミンピロ燐酸アンモニウムである。
硼酸は、難燃剤として含まれ得る。
【００２０】
本発明において有用なハロゲン化難燃剤は有機芳香族ハロゲン化化合物、例えばハロゲン化ベンゼン、ビフェニル、フェノール、それらのエーテル及びエステル、ビスフェノール、ジフェニルオキシド、芳香族カルボン酸又はポリ酸、酸無水物、それらのアミド又はイミド；有機脂環式又はポリ脂環式水素化化合物；並びに、有機脂環式ハロゲン化化合物、例えばハロゲン化パラフィン、オリゴマー又はポリマー、アルキルホスフェート又はアルキルイソシアヌレートから選択され得る。これらの成分は、従来技術において広く知られている［例えば、米国特許第４５７９９０６号明細書（例えば、第３章、第３０行ないし第４１行）、同第５３９３８１２号明細書を参照；更に、プラスチック添加剤ハンドブック（Ｐｌａｓｔｉｃｓ  Ａｄｄｉｔｉｖｅｓ  Ｈａｎｄｂｏｏｋ）、ハー．ツバイフェル（Ｈ．Ｚｗｅｉｆｅｌ）編、第５版、ハンザー出版（Ｈａｎｓｅｒ  Ｐｕｂｌ．）、ミュンヘン、２００１年、第６８１頁ないし第６９８頁を参照］。
【００２１】
ホスファゼン難燃剤は、従来技術において周知である。これらは、例えば、欧州特許第１１０４７６６号明細書、特開平０７−２９２２３３公報、ドイツ国特許第１９８２８５４１明細書、ドイツ国特許第１９８８５３６明細書、特開平１１−２６３８８５公報、米国特許第４１０７１０８明細書、同特許第４１０８８０５明細書及び同特許第４０７９０３５明細書及び同特許第６２６５５９９明細書に開示されている。前記米国特許の関連する開示は、参照として、本明細書中に取り込まれている。
ＰＴＦＥ［ポリテトラフルオロエチレン（例えば、テフロン（登録商標）６Ｃ；イー．アイ．デュポン（Ｅ．Ｉ．Ｄｕ  Ｐｏｎｔ）］は、都合良くは、２００１年、８月１５日提出の米国特許出願第６０／３１２５１７号明細書に開示されているような付加的な難燃剤として、本発明の組成物に添加され得る。
【００２２】
成分（ｉｉ）は、都合良くは、ポリ乳酸ポリマー基材の０．５質量％ないし４５質量％；例えば３質量％ないし４０質量％；例えばポリ乳酸ポリマー基材の５質量％ないし３５質量％、本発明の組成物中に含まれる。例えば、前記成分（ｉｉ）は、前記ポリ乳酸基材に基づいて、０．５質量％ないし１０質量％、１質量％ないし１０質量％、３質量％ないし１０質量％又は５質量％ないし１０質量％用いられる。例えば、前記成分（ｉｉ）は、前記ポリ乳酸基材に基づいて、０．５質量％ないし８質量％、０．５質量％ないし６質量％、０．５質量％ないし５質量％又は０．５質量％ないし３質量％用いられる。
成分（ｉ）対成分（ｉｉ）の比率（質量部）は、例えば１：５ないし１：２００、例え
ば１：５０ないし１：１００又は１：１０ないし１：２５である。例えば、成分（ｉ）対成分（ｉｉ）の比率は、１：１０ないし１：２００、１：２５ないし１：２００、１：５０ないし１：２００又は１：１００ないし１：２００である。例えば、成分（ｉ）対成分（ｉｉ）の質量比は、１：５ないし１：１００、１：５ないし１：５０、１：５ないし１：２５又は１：５ないし１：１０である。
使用される成分（ｉｉ）の量はまた、具体的な化合物及び具体的な用途の種類における効果に依存する。
本発明の組成物は、酸掃去剤を更に含み得る。
【００２３】
酸掃去剤は、例えば、ヒドロタルサイト及び非晶質の塩基性炭酸アルミニウムマグネシウム、例えば、米国特許第４４２７８１６明細書、同第５１０６８９８明細書及び同第５２３４９８１明細書に記載されたものであり、これらの関連する開示は、参照として、本明細書中に取り込まれている。ヒドロタルサイトはまた、ハイサイト又はＤＨＴ４Ａとして知られている。
ヒドロタルサイトは天然物又は合成物である。天然のヒドロタルサイトは構造Ｍｇ6 Ａｌ2 （ＯＨ）16ＣＯ3 ・４Ｈ2 Ｏを有すると考えられる。
合成ヒドロタルサイトの典型的な実験に基づいた式はＡｌ2 Ｍｇ4.35（ＯＨ）11.36 （ＣＯ3 ）1.67・ｘＨ2 Ｏである。
合成生成物の例はＭｇ0.7 Ａｌ0.3 （ＯＨ）2 （ＣＯ3 ）0.15・０．５４Ｈ2 Ｏ、Ｍｇ4.5 Ａｌ2 （ＯＨ）13ＣＯ3 ・３．５Ｈ2 Ｏ及びＭｇ4.2 Ａｌ（ＯＨ）12.4ＣＯ3 を包含する。
前記酸掃去剤は、前記ポリ乳酸ポリマー状組成物中に、該ポリ乳酸成分の質量に基づいて、例えば０．１質量％ないし１．０質量％の濃度で存在する。例えば、本発明における酸掃去剤は、前記ポリ乳酸成分の質量に基づいて、０．２質量％ないし０．８質量％又は０．４質量％ないし０．６質量％存在する。例えば、本発明における酸掃去剤は、前記ポリ乳酸成分の質量に基づいて、０．１質量％ないし０．８質量％、０．１質量％ないし０．６質量％、０．１質量％ないし０．４質量％又は０．１質量％ないし０．２質量％存在する。例えば、本発明における酸掃去剤は、前記ポリ乳酸成分の質量に基づいて、０．２質量％ないし１．０質量％、０．４質量％ないし１．０質量％、０．６質量％ないし１．０質量％又は０．８質量％ないし１．０質量％存在する。
前記酸掃去剤は色、臭い及び安定性において本発明の組成物を補助する。
【００２４】
本発明のポリマー状組成物は別の添加剤を含み得る。これらの更なる添加剤は主に、熱安定剤及び／又は光安定剤からのものである。熱安定化は加工及び使用の両方（長期安定性）に関連する。前記添加剤は当業者に知られており、そして、それらの大部分は市販品を入手可能である。
【００２５】
適する更なる添加剤は例えば以下のものである。
１．酸化防止剤
１．１．アルキル化モノフェノール
例えば２，６−ジ第三ブチル−４−メチルフェノール、２−第三ブチル−４，６−ジメチルフェノール、２，６−ジ第三ブチル−４−エチルフェノール、２，６−ジ第三ブチル−４−ｎ−ブチルフェノール、２，６−ジ第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ第三ブチル−４−メトキシメチルフェノール、直鎖状又は側鎖が分岐しているノニルフェノール、例えば２，６−ジノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの
混合物。
１．２．アルキルチオメチルフェノール
例えば２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール。
１．３．ヒドロキノン及びアルキル化ヒドロキノン
例えば２，６−ジ第三ブチル−４−メトキシフェノール、２，５−ジ第三ブチルヒドロキノン、２，５−ジ第三アミルヒドロキノン、２，６−ジフェニル−４−オクタデシルオキシフェノール、２，６−ジ第三ブチルヒドロキノン、２，５−ジ第三ブチル−４−ヒドロキシアニソール、３，５−ジ第三ブチル−４−ヒドロキシアニソール、３，５−ジ第三ブチル−４−ヒドロキシフェニルステアレート、ビス（３，５−ジ第三ブチル−４−ヒドロキシフェニル）アジペート。
１．４．トコフェロール
例えばα−トコフェロール、β−トコフェロール、γ−トコフェロール、δ−トコフェロール及びこれらの混合物（ビタミンＥ）。
１．５．ヒドロキシル化チオジフェニルエーテル
例えば２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ第二アミルフェノール）、４，４’−ビス（２，６−ジメチル−４−ヒドロキシフェニル）ジスルフィド。
【００２６】
１．６．アルキリデンビスフェノール
例えば２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ第三ブチルフェノール）、２，２’−エチリデンビス（４，６−ジ第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００２７】
１．７．Ｏ−，Ｎ−及びＳ−ベンジル化合物
例えば３，５，３’，５’−テトラ第三ブチル−４，４’−ジヒドロキシジベンジルエーテル、オクタデシル４−ヒドロキシ−３，５−ジメチルベンジルメルカプトアセテート
、トリデシル４−ヒドロキシ−３，５−ジ第三ブチルベンジルメルカプトアセテート、トリス（３，５−ジ第三ブチル−４−ヒドロキシベンジル）アミン、ビス（４−第三ブチル−３−ヒドロキシ−２，６−ジメチルベンジル）ジチオテレフタレート、ビス（３，５−ジ第三ブチル−４−ヒドロキシベンジル）スルフィド、イソオクチル３，５−ジ第三ブチル−４−ヒドロキシベンジルメルカプトアセテート。
１．８．ヒドロキシベンジル化マロネート
例えばジオクタデシル−２，２−ビス（３，５−ジ第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ第三ブチル−４−ヒドロキシベンジル）マロネート、ジ［４−（１，１，３，３−テトラメチルブチル）フェニル］−２，２−ビス（３，５−ジ第三ブチル−４−ヒドロキシベンジル）マロネート。
１．９．芳香族ヒドロキシベンジル化合物
例えば１，３，５−トリス（３，５−ジ第三ブチル−４−ヒドロキシベンジル）−２，４，６−トリメチルベンゼン、１，４−ビス（３，５−ジ第三ブチル−４−ヒドロキシベンジル）−２，３，５，６−テトラメチルベンゼン、２，４，６−トリス（３，５−ジ第三ブチル−４−ヒドロキシベンジル）フェノール。
１．１０．トリアジン化合物
例えば２，４−ビス（オクチルメルカプト）−６−（３，５−ジ第三ブチル−４−ヒドロキシアニリノ）−１，３，５−トリアジン、２−オクチルメルカプト−４，６−ビス（３，５−ジ第三ブチル−４−ヒドロキシアニリノ）−１，３，５−トリアジン、２−オクチルメルカプト−４，６−ビス（３，５−ジ第三ブチル−４−ヒドロキシフェノキシ）−１，３，５−トリアジン、２，４，６−トリス（３，５−ジ第三ブチル−４−ヒドロキシフェノキシ）−１，２，３−トリアジン、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ第三ブチル−４−ヒドロキシフェニルエチル）−１，３，５−トリアジン、１，３，５−トリス（３，５−ジ第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００２８】
１．１１．ベンジルホスホネート
例えばジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸モノエチルエステルのカルシウム塩。
１．１２．アシルアミノフェノール
例えば４−ヒドロキシラウリン酸アニリド、４−ヒドロキシステアリン酸アニリド、オクチルＮ−（３，５−ジ第三ブチル−４−ヒドロキシフェニル）カルバメート。
１．１３．β−（３，５−ジ第三ブチル−４−ヒドロキシフェニル）プロピオン酸の下記の一価又は多価アルコールとのエステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１４．β−（５−第三ブチル−４−ヒドロキシ−３−メチルフェニル）プロピオン酸の下記の一価又は多価アルコールとのエステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
１．１５．β−（３，５−ジシクロヘキシル−４−ヒドロキシフェニル）プロピオン酸の下記の一価又は多価アルコールとのエステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００２９】
１．１６．３，５−ジ第三ブチル−４−ヒドロキシフェニル酢酸の下記の一価又は多価アルコールとのエステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。１．１７．β−（３，５−ジ第三ブチル−４−ヒドロキシフェニル）プロピオン酸アミド
例えばＮ，Ｎ’−ビス（３，５−ジ第三ブチル−４−ヒドロキシフェニルプロピオニル）ヘキサメチレンジアミド、Ｎ，Ｎ’−ビス（３，５−ジ第三ブチル−４−ヒドロキシフェニルプロピオニル）トリメチレンジアミド、Ｎ，Ｎ’−ビス（３，５−ジ第三ブチル−４−ヒドロキシフェニルプロピオニル）ヒドラジド、Ｎ，Ｎ’−ビス［２−（３−［３，５−ジ第三ブチル−４−ヒドロキシフェニル］プロピオニルオキシ）エチル］オキサミド［ユニロイヤル（Ｕｎｉｒｏｙａｌ）社により供給されるナウガード（Ｎａｕｇａｒｄ）ＸＬ−１（登録商標）］。
１．１８．アスコルビン酸（ビタミンＣ）
１．１９．アミン型酸化防止剤
例えばＮ，Ｎ’−ジイソプロピル−ｐ−フェニレンジアミン、Ｎ，Ｎ’−ジ第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ第二ブチル−ｐ−フェニレンジアミン、ジフェニルアミン、Ｎ−アリルジフェニルア
ミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン；オクチル化ジフェニルアミン、例えばｐ，ｐ’−ジ第三−オクチルジフェニルアミン；４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジン−４−オン、２，２，６，６−テトラメチルピペリジン−４−オール。
【００３０】
２．紫外線吸収剤及び光安定剤
２．１．２−（２' −ヒドロキシフェニル）ベンゾトリアゾール
例えば公知の市販のヒドロキシフェニル−２Ｈ−ベンゾトリアゾール並びに、米国特許第３００４８９６号明細書；同第３０５５８９６号明細書；同第３０７２５８５号明細書；同第３０７４９１０号明細書；同第３１８９８１５号明細書；同第３２１８３３２号明細書；同第３２３０１９４号明細書；同第４１２７５８６号明細書；同第４２２６７６３号明細書；同第４２７５００４号明細書；同第４２７８５８９号明細書；同第４３１５８４８号明細書；同第４３４７１８０号明細書；同第４３８３８６３号明細書；同第４６７５３５２号明細書；同第４６８１９０５号明細書；同第４８５３４７１号明細書；同第５２６８４５０号明細書；同第５２７８３１４号明細書；同第５２８０１２４号明細書；同第５３１９０９１号明細書；同第５４１００７１号明細書；同第５４３６３４９号明細書；同第５５１６９１４号明細書；同第５５５４７６０号明細書；同第５５６３２４２号明細書；同第５５７４１６６号明細書；同第５６０７９８７号明細書；同第５９７７２１９号明細書及び同第６１６６２１８号明細書に開示されているベンゾトリアゾール、例えば、２−（２−ヒドロキシ−５−メチルフェニル）−２Ｈ−ベンゾトリアゾール、２−（３，５−ジ第三ブチル−２−ヒドロキシフェニル）−２Ｈ−ベンゾトリアゾ−ル、２−（２−ヒドロキシ−５−第三ブチルフェニル）−２Ｈ−ベンゾトリアゾ−ル、２−（２−ヒドロキシ−５−第三オクチルフェニル）−２Ｈ−ベンゾトリアゾ−ル、５−クロロ−２−（３，５−ジ第三ブチル−２−ヒドロキシフェニル）−２Ｈ−ベンゾトリアゾ−ル、５−クロロ−２−（３−第三ブチル−２−ヒドロキシ−５−メチルフェニル）−２Ｈ−ベンゾトリアゾ−ル、２−（３−第二ブチル−５−第三ブチル−２−ヒドロキシフェニル）−２Ｈ−ベンゾトリアゾ−ル、２−（２−ヒドロキシ−４−オクチルオキシフェニル）−２Ｈ−ベンゾトリアゾ−ル、２−（３，５−ジ第三アミル−２−ヒドロキシフェニル）−２Ｈ−ベンゾトリアゾ−ル、２−（３，５−ビス−α−クミル−２−ヒドロキシフェニル）−２Ｈ−ベンゾトリアゾ−ル、２−（３−第三ブチル−２−ヒドロキシ−５−（２−（ω−ヒドロキシ−オクタ（エチレンオキシ）カルボニル−エチル）−フェニル）−２Ｈ−ベンゾトリアゾ−ル、２−（３−ドデシル−２−ヒドロキシ−５−メチルフェニル）−２Ｈ−ベ
ンゾトリアゾ−ル、２−（３−第三ブチル−２−ヒドロキシ−５−（２−オクチルオキシカルボニル）エチルフェニル）−２Ｈ−ベンゾトリアゾ−ル、ドデシル化された２−（２−ヒドロキシ−５−メチルフェニル）−２Ｈ−ベンゾトリアゾ−ル、２−（３−第三ブチル−２−ヒドロキシ−５−（２−オクチルオキシカルボニルエチル）フェニル−５−クロロ−２Ｈ−ベンゾトリアゾ−ル、２−（３−第三ブチル−５−（２−（２−エチルヘキシルオキシ）カルボニルエチル）−２−ヒドロキシフェニル）−５−クロロ−２Ｈ−ベンゾトリアゾ−ル、２−（３−第三ブチル−２−ヒドロキシ−５−（２−メトキシカルボニルエチル）フェニル）−５−クロロ−２Ｈ−ベンゾトリアゾ−ル、２−（３−第三ブチル−２−ヒドロキシ−５−（２−メトキシカルボニルエチル）フェニル）−２Ｈ−ベンゾトリアゾ−ル、２−（３−第三ブチル−５−（２−（２−エチルヘキシルオキシ）カルボニルエチル）−２−ヒドロキシフェニル）−２Ｈ−ベンゾトリアゾ−ル、２−（３−第三ブチル−２−ヒドロキシ−５−（２−イソオクチルオキシカルボニルエチル）フェニル）−２Ｈ−ベンゾトリアゾ−ル、２，２’−メチレン−ビス（４−第三オクチル−（６−２Ｈ−ベンゾトリアゾ−ル−２−イル）フェノール）、２−（２−ヒドロキシ−３−α−クミル−５−第三オクチルフェニル）−２Ｈ−ベンゾトリアゾ−ル、２−（２−ヒドロキシ−３−３−第三オクチル−５−α−クミルフェニル）−２Ｈ−ベンゾトリアゾ−ル、５−フルオロ−２−（２−ヒドロキシ−３，５−ジ−α−クミルフェニル）−２Ｈ−ベンゾトリアゾ−ル、５−クロロ−２−（２−ヒドロキシ−３，５−ジ−α−クミルフェニル）−２Ｈ−ベンゾトリアゾ−ル、５−クロロ−２−（２−ヒドロキシ−３−α−クミル−５−第三オクチルフェニル）−２Ｈ−ベンゾトリアゾ−ル、２−（３−第三ブチル−２−ヒドロキシル−５−（２−イソオクチルオキシカルボニルエチル）フェニル）−５−クロロ−２Ｈ−ベンゾトリアゾ−ル、５−トリフルオロメチル−２−（２−ヒドロキシ−３−α−クミル−５−第三オクチルフェニル）−２Ｈ−ベンゾトリアゾ−ル、５−トリフルオロメチル−２−（２−ヒドロキシ−５−第三オクチルフェニル）−２Ｈ−ベンゾトリアゾ−ル、５−トリフルオロメチル−２−（２−ヒドロキシ−３，５−ジ第三オクチルフェニル）−２Ｈ−ベンゾトリアゾ−ル、メチル３−（５−トリフルオロメチル−２Ｈ−ベンゾトリアゾ−ル−２−イル）−５−第三ブチル−４−ヒドロキシヒドロシンナメート、５−ブチルスルホニル−２−（２−ヒドロキシ−３−α−クミル−５−第三オクチルフェニル）−２Ｈ−ベンゾトリアゾ−ル、５−トリフルオロメチル−２−（２−ヒドロキシ−３−α−クミル−５−第三ブチルフェニル）−２Ｈ−ベンゾトリアゾ−ル、５−トリフルオロメチル−２−（２−ヒドロキシ−３，５−ジ第三ブチルフェニル）−２Ｈ−ベンゾトリアゾ−ル、５−トリフルオロメチル−２−（２−ヒドロキシ−３，５−ジ−α−クミルフェニル）−２Ｈ−ベンゾトリアゾ−ル、５−ブチルスルホニル−２−（２−ヒドロキシ−３，５−ジ第三ブチルフェニル）−２Ｈ−ベンゾトリアゾ−ル及び５−フェニルスルホニル−２−（２−ヒドロキシ−３，５−ジ第三ブチルフェニル）−２Ｈ−ベンゾトリアゾ−ル。
【００３１】
２．２．２−ヒドロキシベンゾフェノン
例えば４−ヒドロキシ−、４−メトキシ−、４−オクチルオキシ−、４−デシルオキシ−、４−ドデシルオキシ−、４−ベンジルオキシ−、４，２' ，４' −トリヒドロキシ−及び２' −ヒドロキシ−４，４' −ジメトキシ誘導体。
２．３．置換された及び非置換の安息香酸のエステル
例えば４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ第三ブチルフェニル３，５−ジ第三ブチル−４−ヒドロキシベンゾエート、ヘキサデシル３，５−ジ第三ブチル−４−ヒドロキシベンゾエート、オクタデシル３，５−ジ第三ブチル−４−ヒドロキシベンゾエート、２−メチル−４，６−ジ第三ブチルフェニル３，５−ジ第三ブチル−４−ヒドロキシベンゾエート。
２．４．アクリルレート
例えばエチルα−シアノ−β，β−ジフェニルアクリレート又はイソオクチルα−シア
ノ−β，β−ジフェニルアクリレート、メチルα−カルボメトキシシンナメート、メチルα−シアノ−β−メチル−ｐ−メトキシシンナメート又はブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
２．５．ニッケル化合物
例えば付加的な配位子、例えばｎ−ブチルアミン、トリエタノールアミン又はＮ−シクロヘキシルジエタノールアミンを持つか又は持たない、２，２' −チオビス［４−（１，１，３，３−テトラメチルブチル）フェノール］のニッケル錯体、例えば１：１又は１：２錯体；ニッケルジブチルジチオカルバメート、４−ヒドロキシ−３，５−ジ第三ブチルベンジルホスホン酸のモノアルキルエステル例えばメチル又はエチルエステルのニッケル塩、ケトキシム例えば２−ヒドロキシ−４−メチルフェニルウンデシルケトキシムのニッケル錯体、付加的な配位子を持つか又は持たない、１−フェニル−４−ラウロイル−５−ヒドロキシピラゾールのニッケル錯体。
【００３２】
２．６．立体障害性アミン
例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ第三ブチル−４−ヒドロキシベンジルマロネート；１−（２−ヒドロキシエチル）−２，２，６，６−テトラメチル−４−ヒドロキシピペリジンとコハク酸との縮合生成物；Ｎ，Ｎ' −ビス（２，２，６，６−テトラメチル−４−ピペリジル）ヘキサメチレンジアミンと４−第三オクチルアミノ−２，６−ジクロロ−１，３，５−トリアジンとの直鎖状又は環状縮合生成物；トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１' −（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート；Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合生成物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物；２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物；８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン；４−ヘキサデシルオキシ−及び４−ステアリルオキシ−２，２，６，６−テトラメチルピペリジン混合物；Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物；１，２−ビス（３−アミノプロピルアミノ）エタンと２，４，６−トリクロロ−１，３，５−トリアジン並びに４−ブチルアミノ−２，２，６，６−テトラメチ��ピペリジンの縮合生成物［ケミカルアブストラクト登録第１３６５０４−
９６−６号］；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン；７，７，９，９−テトラメチル−２−シクロウンデシル−１−オキサ−３，８−ジアザ−４−オキソ−スピロ［４．５］デカンとエピクロロヒドリンとの反応生成物、１，１−ビス（１，２，２，６，６−ペンタメチル−４−ピペリジルオキシカルボニル）−２−（４−メトキシフェニル）エタン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物α−オレフィンコポリマーと２，２，６，６−テトラメチル−４−アミノピペリジン又は１，２，２，６，６−ペンタメチル−４−アミノピペリジンとの反応生成物。
【００３３】
２．７．オキサミド
例えば、４，４' −ジオクチルオキシオキサニリド、２，２' −ジエトキシオキサニリド、２，２' −ジオクチルオキシ−５，５' −ジ第三ブチルオキサニリド、２，２' −ジドデシルオキシ−５，５' −ジ第三ブチルオキサニリド、２−エトキシ−２' −エチルオキサニリド、Ｎ，Ｎ' −ビス（３−ジメチルアミノプロピル）オキサミド、２−エトキシ−５−第三ブチル−２' −エトキサニリド及びその２−エトキシ−２' −エチル−５，４' −ジ第三ブトキサニリドとの混合物、ｏ−及びｐ−メトキシ−二置換オキサニリドの混合物並びにｏ−及びｐ−エトキシ−二置換オキサニリドの混合物。
２．８．２−（２−ヒドロキシフェニル）−１，３，５−トリアジン
例えば公知の市販のトリス−アリール−ｏ−ヒドロキシフェニル−ｓ−トリアジン並びに、国際特許出願公開第９６／２８４３１号パンプレット及び米国特許第３８４３３７１号明細書；同第４６１９９５６号明細書；４７４０５４２号明細書；同第５０９６４８９号明細書；同第５１０６８９１号明細書；同第５２９８０６７号明細書；同第５３００４１４号明細書；同第５３５４７９４号明細書；同第５４６１１５１号明細書；同第５４７６９３７号明細書；同第５４８９５０３号明細書；同第５５４３５１８号明細書；同第５５５６９７３号明細書；同第５５９７８５４号明細書；同第５６８１９５５号明細書；同第５７２６３０９号明細書；同第５７３６５９７号明細書；同第５９４２６２６号明細書；同第５９５９００８号明細書；同第５９９８１１６号明細書；同第６０１３７０４号明細書；同第６０６０５４３号明細書；同第６１８７９１９号明細書；同第６２４２５９８号明細書及び同第６２５５４８３号明細書に開示されているトリアジン、例えば４，６−ビス（２，４−ジメチルフェニル）−２−（２−ヒドロキシ−４−オクチルオキシフェニル）−ｓ−トリアジン、シテック（Ｃｙｔｅｃ）社製のシアソルブ（Ｃｙａｓｏｒｂ）１１６４（登録商標）、４，６−ビス（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチルオキシカルボニルエチリデンオキシフェニル）−ｓ−トリアジン、２−フェニル−４−［２−ヒドロキシ−４−（３−第二ブチルオキシ−２−ヒドロキシプロピルオキシ）フェニル］−６−［２−ヒドロキシ−４−（３−第二アミルオキシ−２−ヒドロキシプロピルオキシ）フェニル］−ｓ−トリアジン、２，４
−ビス（２，４−ジメチルフェニル）−６−［２−ヒドロキシ−４−（３−ベンジルオキシ−２−ヒドロキシ−プロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ* −２−ヒドロキシ−プロピルオキシ）−５−α−クミルフェニル］−ｓ−トリアジン（* はオクチルオキシ基、ノニルオキシ基及びデシルオキシ基の混合物を表わす。）、メチレンビス｛２，４−ビス（２，４−ジメチルフェニル）−６−［２−ヒドロキシ−４−（３−ブチルオキシ−２−ヒドロキシプロポキシ）フェニル］−ｓ−トリアジン｝、３：５’位、５：５’位及び３：３’位において比率５：４：１で結合した、メチレン結合した二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシ−プロピルオキシ）フェニル］−ｓ−トリアジン、２，４，６−トリス［２−ヒドロキシ−４−（３−第二ブチルオキシ−２−ヒドロキシプロピルオキシ）フェニル］−ｓ−トリアジン、４，６−ビス（２，４−ジメチルフェニル）−２−（２−ヒドロキシ−４−（３−ドデシルオキシ−２−ヒドロキシプロポキシ）フェニル）−ｓ−トリアジン及び４，６−ビス（２，４−ジメチルフェニル）−２−（２−ヒドロキシ−４−（３−トリデシルオキシ−２−ヒドロキシプロポキシ）フェニル）−ｓ−トリアジン、チバ  スペシャルティ
ケミカルズ（Ｃｉｂａ  Ｓｐｅｃｉａｌｔｙ  Ｃｈｅｍｉｃａｌｓ）社製のチヌヴィン（Ｔｉｎｕｖｉｎ；登録商標）４００、４，６−ビス（２，４−ジメチルフェニル）−２−（２−ヒドロキシ−４−（３−（２−エチルヘキシルオキシ）−２−ヒドロキシプロポキシ）フェニル）−ｓ−トリアジン及び４，６−ジフェニル−２−（４−ヘキシルオキシ−２−ヒドロキシフェニル）ｓ−トリアジン。
【００３４】
３．金属奪活剤
例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
４．ホスフィット及びホスホナイト
例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ第三ブチルフェニル）ホスフィット、ジイソデシルペンタエリトリトールジホスフィット、ビス（２，４−ジ第三ブチルフェニル）ペンタエリトリトールジホスフィット、ビス（２，６−ジ第三ブチル−４−メチルフェニル）ペンタエリトリトールジホスフィット、ジイソデシルオキシペンタエリトリトールジホスフィット、ビス（２，４−ジ第三ブチル−６−メチルフェニル）ペンタエリトリトールジホスフィット、ビス（２，４，６−トリ第三ブチルフェニル）ペンタエリトリトールジホスフィット、トリステアリルソルビトールトリホスフィット、テトラキス（２，４−ジ第三ブチルフェニル）−４，４’−ビフェニレンジホスホナイト、６−イソオクチルオキシ−２，４，８，１０−テトラ第三ブチル−１２Ｈ−ジベンゾ［ｄ，ｇ］−１，３，２−ジオキサホスホシン、６−フルオロ−２，４，８，１０−テトラ第三ブチル−１２−メチル−ジベンズ［ｄ，ｚ］−１，３，２−ジオキサホスホシン、ビス（２，４−ジ第三ブチル−６−メチルフェニル）メチルホスフィット、ビス（２，４−ジ第三ブチル−６−メチルフェニル）エチルホス
フィット、２，２’，２”−ニトリロ［トリエチルトリス（３，３’，５，５’−テトラ第三ブチル−１，１’−ビフェニル−２，２’−ジイル）ホスフィット］、２−エチルヘキシル（３，３’，５，５’−テトラ第三ブチル−１，１’−ビフェニル−２，２’−ジイル）ホスフィット。
下記のホスフィットはとりわけ好ましい。
トリス（２，４−ジ第三ブチルフェニル）ホスフィット［チバ−ガイギ（Ｃｉｂａ−Ｇｅｉｇｙ）社製のイルガフォス（Ｉｒｇａｆｏｓ）１６８（登録商標）〕、トリス（ノニルフェニル）ホスフィット、
【化３６】
2006528254.tif 000037
【化３７】
2006528254.tif 000038
【００３５】
５．ヒドロキシルアミン
例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたＮ，Ｎ−ジアルキルヒドロキシルアミン。
６．ニトロン
例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミンから誘導されたＮ，Ｎ−ジアルキルヒドロキシルアミンから誘導されたニトロン。
７．チオ相乗剤
例えばジラウリルチオジプロピオネート又はジステアリルチオジプロピオネート。
８．過酸化物掃去剤
例えばβ−チオジプロピオン酸エステル、例えばラウリルエステル、ステアリルエステル、ミリスチルエステル又はトリデシルエステル、メルカプトベンゾイミダゾール又は、２−メルカプトベンゾイミダゾール亜鉛塩、亜鉛ジブチルジチオカルバメート、ジオクタデシルジスルフィド、ペンタエリトリトールテトラキス（β−ドデシルメルカプト）プロピオネート。
９．ポリアミド安定剤
例えば、沃化物及び／又は燐化合物及び二価マンガン塩を組み合わせた銅塩。
１０．塩基性補助安定剤
例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテココレート。
１１．核剤
例えば無機物質、例えば滑石、金属酸化物、例えば二酸化チタン又は酸化マグネシウム、好ましくはアルカリ土類金属の燐酸塩、炭酸塩又は硫酸塩；有機化合物、例えばモノ−又はポリ−カルボン酸及びその塩、例えば４−第三ブチル安息香酸、アジピン酸、ジフェニル酢酸、コハク酸ナトリウム又は安息香酸ナトリウム；ポリマー状化合物、例えばイオン性コポリマー（”イオノマー”）。
１２．充填材及び強化材
例えば炭酸カルシウム、珪酸塩、ガラス繊維、ガラス球、石綿、滑石、白土、雲母、硫酸バリウム、金属酸化物及び水酸化物、カーボンブラック、黒鉛、木粉及び他の天然産品の粉末及び繊維、合成繊維。
１３．その他の添加剤
例えば可塑剤、潤滑剤、乳化剤、顔料、レオロジー添加剤、触媒、流れ改良剤、蛍光増白剤、防炎加工剤、帯電防止剤及び発泡剤。
１４．ベンゾフラノン及びインドリノン
例えば米国特許第４３２５８６３号明細書；米国特許第４３３８２４４号明細書；米国特許第５１７５３１２号明細書；米国特許第５２１６０５２号明細書；米国特許第５２５２６４３号明細書；ドイツ国特許出願公開第４３１６６１１号明細書；ドイツ国特許出願公開第４３１６６２２号明細書；ドイツ国特許出願公開第４３１６８７６号明細書；欧州特許出願公開第０５８９８３９号明細書又は欧州特許出願公開第０５９１１０２号明細書に開示されたもの、又は３−［４−（２−アセトキシエトキシ）フェニル］−５，７−ジ
第三ブチル−ベンゾフラン−２−オン、５，７−ジ第三ブチル−３−［４−（２−ステアロイルオキシエトキシ）フェニル］ベンゾフラン−２−オン、３，３’−ビス［５，７−ジ第三ブチル−３−（４−［２−ヒドロキシエトキシ］フェニル）ベンゾフラン−２−オン］、５，７−ジ第三ブチル−３−（４−エトキシフェニル）ベンゾフラン−２−オン、３−（４−アセトキシ−３，５−ジメチルフェニル）−５，７−ジ第三ブチル−ベンゾフラン−２−オン、３−（３，５−ジメチル−４−ピバロイルオキシフェニル）−５，７−ジ第三ブチル−ベンゾフラン−２−オン、３−（３，４−ジメチルフェニル）−５，７−ジ第三ブチル−ベンゾフラン−２−オン、３−（２，３−ジメチルフェニル）−５，７−ジ第三ブチル−ベンゾフラン−２−オン。
【００３６】
適する潤滑剤は、例えば、モンタンワックス、脂肪酸エステル、ＰＥワックス、アミドワックス、ポリオール部分エステル、部分的に鹸化されたＰＥワックス、いわゆる複合エステルクロロパラフィン、グリセロールエステル；例えばドイツ国特許第４２０４８８７号明細書に記載されたような、アルカリ土類金属石鹸又は脂肪ケトンである。適する潤滑剤はまた、「合成物質添加剤ポケットブック（Ｔａｓｃｈｅｎｂｕｃｈ  ｄｅｒ  Ｋｕｎｓｔｓｔｏｆｆａｄｄｉｔｉｖｅ）」、アール．ゲヒター（Ｒ．Ｇａｅｃｈｔｅｒ）及びエイチ．ミュラー（Ｈ．Ｍｕｅｌｌｅｒ編、ハンザー出版（Ｈａｎｓｅｒ  Ｖｅｒｌａｇ）、第三版、１９９０年、第４４３頁ないし第５０３頁に記載されている。他の潤滑剤、特に潤滑剤組み合わせの実施態様は、欧州特許第００６２８１３号明細書及び欧州特許第０３３６２８９号明細書中に見出される。
本発明の組成物はｓ−トリアジン、オキサニリド、ヒドロキシベンゾフェノン、ベンゾエート及びα−シアノアクリレートからなる群から選択された他の紫外線吸収剤を更に含み得る。特に、本発明の組成物は、少なくとも１種の他の２−ヒドロキシフェニル−２Ｈ−ベンゾトリアゾール；他のトリス−アリール−ｓ−トリアジン；或いは、立体障害性アミン又はその混合物の有効な安定化量を更に含み得る。例えば、更なる成分は、顔料、染料、可塑化剤、酸化防止剤、チキソトロープ剤、均展助剤、塩基性共安定剤、紫外線吸収剤及び／又は立体障害性アミンのような更なる光安定剤、金属不活性化剤、金属酸化物、有機燐化合物、ヒドロキシルアミン、及びこれらの混合物、とりわけ、顔料、フェノール性酸化防止剤、ステアリン酸カルシウム、ステアリン酸亜鉛、ホスフィット及びホスホナイト安定剤、ベンゾフラノン安定剤；２−（２’−ヒドロキシフェニル）ベンゾトリアゾール類及び２−（２−ヒドロキシフェニル）−１，３．５−トリアジン類の紫外線吸収剤、並びに立体障害性アミンである。
本発明の組成物は公知方法、例えば、カレンダー、ミキサー、混練機、押出機などのような機器を使用して、前記添加剤と所望により別の添加剤とをポリマーと混合することにより製造され得る。添加剤は単独で又は互いの混合して添加され得る。マスターバッチを使用することも可能である。マスターバッチにおいて、キャリヤーポリマーはポリ乳酸ポリマーである必要はない。このような作業において、キャリヤーポリマーは粉末、顆粒、溶液、懸濁液の形態で、又はラテックスの形態で使用され得る。
【００３７】
本発明の難燃剤で仕上げられたポリマーは、公知方法により、望ましい形態に加工され得る。このような方法は、例えば、カレンダリング、押出、噴霧コーティング、スピニング、圧縮溶融、回転注型、サーモフォーミング又は押出ブローである。前記難燃剤で仕上げられたポリマーはまた、発泡物品に加工され得る。
仕上げられた難燃性ポリ乳酸ポリマー物品は、例えば繊維、フィルム、成形品及び発泡品である。
本発明における添加剤及び所望により他の成分は、個別に又は互いに混合されて、ポリマー材料に添加され得る。所望により、個々の成分は、ポリマー中に配合する前に、例えばドライブレンド、圧縮により、又は溶融物として、互いに混合され得る。
更に、本発明は、ポリ乳酸ポリマー基材に光安定性及び難燃性を付与する方法であって、前記ポリマー基材に
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物
を添加することからなる方法に関するものである。
（ｉ）少なくとも１種の立体障害性アミン安定剤と、
（ｉｉ）有機ハロゲン化物難燃剤、燐含有物難燃剤、イソシアヌレート難燃剤及びメラミンベースの難燃剤からなる群から選択された少なくとも１種の慣用の難燃剤との相乗混合物、
を配合することにより難燃性にされた、成形されたポリ乳酸ポリマー物品は、本発明の別の対象である。
成分（ｉ）が上述の適する立体障害性アミンからなる群から選択されている、成形されたポリ乳酸ポリマー物品は興味がある。
成分（ｉｉ）が上述の慣用の難燃剤からなる群から選択されている、成形されたポリ乳酸ポリマー物品もまた興味がある。
ＰＴＦＥ［ポリテトラフルオロエチレン（例えば、テフロン（登録商標）６Ｃ；イー．アイ．デュポン（Ｅ．Ｉ．Ｄｕ  Ｐｏｎｔ）］が、都合良くは、２００１年、８月１５日提出の米国特許出願第６０／３１２５１７号明細書に開示されているように付加的な難燃剤として、本発明の組成物に添加され得ることもまた考慮される。
【００３８】
成分（ｉ）及び成分（ｉｉ）の有効な難燃化量は、難燃性を評価するために使用される標準法の一つにより測定された難燃化効果を示すために必要とされる量である。これらの方法は、「不燃性織布及びフィルムのための燃焼試験のＮＦＰＡ７０１標準法（ＮＦＰＡ７０１  Ｓｔａｎｄａｒｄ  Ｍｅｔｈｏｄｓ  ｏｆ  Ｆｉｒｅ  Ｔｅｓｔｓ  ｆｏｒ  Ｆｌａｍｅ−Ｒｅｓｉｓｔａｎｔ  Ｔｅｘｔｉｌｅｓ  ａｎｄ  Ｆｉｌｍｓ）」、１９８９年版及び１９９６年版；「装置及び機器における部品用プラスチック材料の燃焼性のためのＵＬ９４試験及び応用（ＵＬ９４  Ｔｅｓｔ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ
ａｎｄ  Ａｐｐｌｉａｎｃｅｓ）、第５版、１９９６年１０月２９日；限界酸素指数［Ｌｉｍｉｔｉｎｇ  Ｏｘｙｇｅｎ  Ｉｎｄｅｘ（ＬＯＩ）］、ＡＳＴＭ  Ｄ−２８６３；及び、コーン熱量測定（Ｃｏｎｅ  Ｃａｌｏｒｉｍｅｔｒｙ）、ＡＳＴＭ  Ｅ−１３５４を包含する。ＵＬ９４Ｖ試験に基づく評価は、下記表にまとめられている。
【表１】
2006528254.tif 000039
【００３９】
本発明の難燃剤組成物における成分（ｉ）と成分（ｉｉ）との本発明の組み合わせにおける使用のために特に有用であることが見出された共添加剤は、以下のものである。
紫外線吸収剤：
２−（２−ヒドロキシ−３，５−ジ−α−クミルフェニル）−２Ｈ−ベンゾトリアゾール［チヌヴィン（Ｔｉｎｕｖｉｎ；登録商標）２３４、チバ  スペシャルティ  ケミカルズ（Ｃｉｂａ  Ｓｐｅｃｉａｌｔｙ  Ｃｈｅｍｉｃａｌｓ）社製］；
２−（２−ヒドロキシ−５−メチルフェニル）−２Ｈ−ベンゾトリアゾール［チヌヴィン（Ｔｉｎｕｖｉｎ；登録商標）Ｐ、チバ  スペシャルティ  ケミカルズ（Ｃｉｂａ  Ｓｐｅｃｉａｌｔｙ  Ｃｈｅｍｉｃａｌｓ）社製］；
５−クロロ−２−（２−ヒドロキシ−３，５−ジ−第三ブチルフェニル）−２Ｈ−ベンゾトリアゾール［チヌヴィン（Ｔｉｎｕｖｉｎ；登録商標）３２７、チバ  スペシャルティ  ケミカルズ（Ｃｉｂａ  Ｓｐｅｃｉａｌｔｙ  Ｃｈｅｍｉｃａｌｓ）社製］；
２−（２−ヒドロキシ−３，５−ジ−第三アミルフェニル）−２Ｈ−ベンゾトリアゾール［チヌヴィン（Ｔｉｎｕｖｉｎ；登録商標）３２８、チバ  スペシャルティ  ケミカルズ（Ｃｉｂａ  Ｓｐｅｃｉａｌｔｙ  Ｃｈｅｍｉｃａｌｓ）社製］；
２−（２−ヒドロキシ−３−α−クミル−５−第三オクチルフェニル）−２Ｈ−ベンゾトリアゾール［チヌヴィン（Ｔｉｎｕｖｉｎ；登録商標）９２８、チバ  スペシャルティ
ケミカルズ（Ｃｉｂａ  Ｓｐｅｃｉａｌｔｙ  Ｃｈｅｍｉｃａｌｓ）社製］；
２，４−ジ第三ブチルフェニル３，５−ジ第三ブチル−４−ヒドロキシベンゾエート［チヌヴィン（Ｔｉｎｕｖｉｎ；登録商標）１２０、チバ  スペシャルティ  ケミカルズ（Ｃｉｂａ  Ｓｐｅｃｉａｌｔｙ  Ｃｈｅｍｉｃａｌｓ）社製］；
２−ヒドロキシ−４−ｎ−オクチルオキシベンゾフェノン［チマソルブ（ＣＨＩＭＡＳＳＯＲＢ；登録商標）８１、チバ  スペシャルティ  ケミカルズ（Ｃｉｂａ  Ｓｐｅｃｉａｌｔｙ  Ｃｈｅｍｉｃａｌｓ）社製］；
２，４−ビス（２，４−ジメチルフェニル）−６−（２−ヒドロキシ−４−オクチルオキシフェニル）−ｓ−トリアジン［シアソルブ（ＣＹＡＳＯＲＢ；登録商標）１１６４、チバ  スペシャルティ  ケミカルズ（Ｃｉｂａ  Ｓｐｅｃｉａｌｔｙ  Ｃｈｅｍｉｃａｌ
ｓ）社製］。
【実施例】
【００４０】
下記実施例は説明の目的のためのみであることを意図し、そして、如何なる意味においても、本発明の範囲を限定するために構成されたものではない。下記において、室温は２０℃ないし２５℃の範囲の温度を示す。％は、特記しない限り、ポリマー基材に対する質量％である。
省略記号：
ｖ        ；容量部
ｗ        ；質量部
1Ｈｎｍｒ； 1Ｈの核磁気共鳴（ＮＭＲ）
ｍ／ｚ    ；質量分析（原子単位）
ａｍｕ    ；ｇ／モルによる分子量（＝原子単位）
ＰＬＡ    ；ポリ乳酸
試験方法
不燃性織布及びフィルムのための燃焼試験のＮＦＰＡ７０１標準法（ＮＦＰＡ７０１  Ｓｔａｎｄａｒｄ  Ｍｅｔｈｏｄｓ  ｏｆ  Ｆｉｒｅ  Ｔｅｓｔｓ  ｆｏｒ  Ｆｌａｍｅ−Ｒｅｓｉｓｔａｎｔ  Ｔｅｘｔｉｌｅｓ  ａｎｄ  Ｆｉｌｍｓ）」、１９８９年版及び１９９６年版、
「装置及び機器における部品用プラスチック材料の燃焼性のためのＵＬ９４試験及び応用（ＵＬ９４  Ｔｅｓｔ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓ）、第５版、１９９６年１０月２９日、
限界酸素指数［Ｌｉｍｉｔｉｎｇ  Ｏｘｙｇｅｎ  Ｉｎｄｅｘ（ＬＯＩ）］、ＡＳＴＭ
Ｄ−２８６３、
コーン熱量測定（Ｃｏｎｅ  Ｃａｌｏｒｉｍｅｔｒｙ）、ＡＳＴＭ  Ｅ−１又はＡＳＴＭ  Ｅ−１３５４、
ＡＳＴＭ  Ｄ−２８３３〜８２、燃焼試験。
試験化合物
本発明における成分（ｉ）の立体障害性アミン：
ＮＯＲ１  １−シクロヘキシルオキシ−２，２，６，６−テトラメチル−４−オクタデシルアミノピペリジン、
ＮＯＲ２  ビス（１−オクチルオキシ−２，２，６，６−テトラメチルピペリジン−４−イル）セバケート、
ＮＯＲ３  ２，４−ビス［（１−シクロヘキシルオキシ−２，２，６，６−テトラメチルピペリジン−４−イル）ブチルアミノ］−６−（２−ヒドロキシルエチルアミノ−ｓ−トリアジン、
ＮＯＲ３’  ビス（１−シクロヘキシルオキシ−２，２，６，６−テトラメチルピペリジン−４−イル）］アジペート、
ＮＯＲ４  ２，４−ビス（１−シクロヘキシルオキシ−２，２，６，６−テトラメチルピペリジン−４−イル）ブチルアミノ］−６−クロロ−ｓ−トリアジン、
ＮＯＲ５  １−（２−ヒドロキシ−２−メチルプロポキシ）−４−ヒドロキシ−２，２，６，６−テトラメチルピペリジン、
ＮＯＲ６  １−（２−ヒドロキシ−２−メチルプロポキシ）−４−オキソ−２，２，６，６−テトラメチルピペリジン、
ＮＯＲ７  １−（２−ヒドロキシ−２−メチルプロポキシ）−４−オクタデカノイルオキシ−２，２，６，６−テトラメチルピペリジン、
ＮＯＲ８  ビス（１−（２−ヒドロキシ−２−メチルプロポキシ）−２，２，６，６−テトラメチルピペリジン−４−イル）セバケート、
ＮＯＲ９  ビス（１−（２−ヒドロキシ−２−メチルプロポキシ）−２，２，６，６−
テトラメチルピペリジン−４−イル）アジペート、
ＮＯＲ１０  ２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
ＮＯＲ１１  ２，４−ビス［（１−シクロヘキシルオキシ−２，２，６，６−テトラメチルピペリジン−４−イル）ブチルアミノ］−６−クロロ−ｓ−トリアジンとＮ，Ｎ’−ビス（３−アミノプロピル）エチレンジアミン）との反応生成物（ケミカルアブストラクト登録第１９１６８０−８１−６号）、
ここで、ＮＯＲ１１は次式：
Ｒ1 ＮＨ−ＣＨ2 ＣＨ2 ＣＨ2 ＮＲ2 ＣＨ2 ＣＨ2 ＮＲ3 ＣＨ2 ＣＨ2 ＣＨ2 ＮＨＲ4 （式中、
Ｒ1 、Ｒ2 、Ｒ3 及びＲ4 のうち３個は次式：
【化３８】
2006528254.tif 000040
で表わされる残基を表わし、そして、
Ｒ1 、Ｒ2 、Ｒ3 及びＲ4 のうち１個は水素原子を表わす。）で表わされる主成分を持つ、化合物混合物として表わされる（ＮＯＲ１１は、米国特許第５８４４０２６号明細書の実施例３に開示された高分子量化合物である。）、並びに、
ＮＯＲ１２  次式：
【化３９】
2006528254.tif 000041
（式中、ｎは１ないし１５を表わす。）で表わされる化合物。
【００４１】
成分（ｉｉ）の慣用の難燃剤：
ＤＢＤＰＯはデカブロモジフェニルオキシドを表わす。
ＦＲ１  トリス［３−ブロモ−２，２−ビス（ブロモメチル）プロピル］ホスフェート
［ＰＢ３７０（登録商標）、ＦＭＣ社製］、
ＦＲ２  ポリ燐酸アンモニウム（ＡＰＰ）、
ＦＲ３  テトラブロモ−ビスフェノールＡビス（２，３−ジブロモプロピルエーテル）（ＰＥ６８）、
ＦＲ４  ポリ燐酸アンモニウム／相乗剤配合物［ホスタフラム（ＨＯＳＴＡＦＬＡＭ；登録商標）ＡＰ７５０］、
ＦＲ５  デカブロモジフェニルオキシド［ＤＢＤＰＯ；デッド  シー  ブロミン（Ｄｅａｄ  Ｓｅａ  Ｂｒｏｍｉｎｅ）社から得られる。］，
ＦＲ６  エチレン−ビス（テトラブロモフタルイミド）［サイテックス（ＳＹＴＥＸ；登録商標）ＢＴ−９３］、
ＦＲ７  メラミンホスフェート［メラパー（ＭＥＬＡＰＵＲ；登録商標）Ｐ４６］、
ＦＲ８  ポリ燐酸アンモニウム［エキソリット（ＥＸＯＬＩＴ；登録商標）ＡＰ７５２］、
ＦＲ９  トリス（２，３−ジブロモプロピル）イソシアヌレート、
ＦＲ１０  ヘキサブロモシクロドデカン、
ＦＲ１１  メラミンシアヌレート［メラパー（ＭＥＬＡＰＵＲ；登録商標）ＭＣ］、
ＦＲ１２  メラミンボレート、
ＦＲ１３  メラミンポリホスフェート［メラパー（ＭＥＬＡＰＵＲ；登録商標）２００］、及び、
ＦＲ１４  メラミンピロホスフェート。
化合物ＮＯＲ２、ＮＯＲ７、ＮＯＲ１１、ＮＯＲ１２は、チバ  スペシャルティ  ケミカルズ（Ｃｉｂａ  Ｓｐｅｃｉａｌｔｙ  Ｃｈｅｍｉｃａｌｓ）社から入手可能な市販の安定剤である。メラパー（ＭＥＬＡＰＵＲ）製品は、チバ  スペシャルティ  ケミカルズ（Ｃｉｂａ  Ｓｐｅｃｉａｌｔｙ  Ｃｈｅｍｉｃａｌｓ）社から入手可能である。
【００４２】
実施例１
ポリ乳酸ポリマー樹脂は、１５分ないし２０分間ターブラミキサー（Ｔｕｒｂｕｌａ  ｍｉｘｅｒ）を使用することにより、試験添加剤と配合された。組成物全体の量は１０００ｇであった。その後、この混合物を、２７ｍｍライシュトリッツ（Ｌｅｉｓｔｒｉｔｚ）２軸スクリュー押出機を用いて、１６０℃ないし１９０℃で押し出した。得られた樹脂を、カッターを用いてペレット化した。コンパウンド化されたペレットを、その後、５”×０．５”×０．１２５”（約１２．７ｃｍ×約１．３ｃｍ×約０．３ｃｍ）バーに射出成形した。ＵＬ９４試験により、難燃性を測定した。結果を以下に示す。添加剤は、全組成物に基づいて、質量％である。２組の試験を行った。
【表２】
2006528254.tif 000042
本発明の立体障害性アミンと慣用の難燃剤との難燃剤組み合わせは、ポリ乳酸において相乗性である。
ＮＯＲ１１は、ＮＯＲ１ないしＮＯＲ１０及びＮＯＲ１２から選択された１種又はそれより多くの立体障害性アミンを用いて置き換えられ得る。ＦＲ１及びＦＲ５は、ＦＲ２ないしＦＲ４及びＦＲ６ないしＦＲ１４から選択された１種又はそれより多くの難燃剤により置き換えられ得る。
【国際調査報告】
2006528254.tif 000078
2006528254.tif 000079
2006528254.tif 000080